(57)【要約】  本出願は、グラフトコポリマーであって、骨格に、置換されていてもよいシクロアルケンの開環メタセシス重合（ＲＯＭＰ）によって得られる繰り返し単位を含む少なくとも１つのセグメントと、（メタ）アクリレートの原子移動ラジカル重合（ＡＴＲＰ）によって得られる繰り返し単位を含む少なくとも１つのセグメントとを含むグラフトコポリマーに関する。対応するグラフトコポリマーは、内燃機関、特に実質的に一定の作動温度でより長時間運転される燃焼機関におけるオイル添加剤としての使用に非常に適している。【特許請求の範囲】
【請求項１】
グラフトコポリマーであって、骨格に少なくとも１つのセグメントＡを含み、側鎖に少なくとも１つのセグメントＢを含み、
前記セグメントＡが、式（Ｉ）：
【化１】
2019516828.tif 000022
［式中、
Ｒ１は、水素原子であるか、または１〜４０個の炭素原子を有し、置換されていてもよい炭化水素基である］で表される少なくとも１種の化合物と、
置換されていてもよいシクロアルケニル置換基を有する少なくとも１種の原子移動ラジカル重合開始剤と
の開環メタセシス重合によって得られる繰り返し単位を含み、
前記セグメントＢが、式（ＩＩ）：
【化２】
2019516828.tif 000023
［式中、
Ｒ２は、水素原子またはメチル基であり、
Ｒ３は、２〜４０個の炭素原子を有し、置換されていてもよい炭化水素基である］で表される少なくとも１種の化合物の原子移動ラジカル重合によって得られる繰り返し単位を含む、グラフトコポリマー。
【請求項２】
前記セグメントＢが、少なくとも、
式（ＩＩ）で表される第１の化合物であって、式中、Ｒ２は、メチル基であり、Ｒ３は、２〜５個の炭素原子、好ましくは４個の炭素原子を有するアルキル基である化合物と、
式（ＩＩ）で表される第２の化合物であって、式中、Ｒ２は、メチル基であり、Ｒ３は、６〜１５個の炭素原子、好ましくは１２〜１５個の炭素原子を有するアルキル基である化合物と、任意に、
式（ＩＩ）で表される第３の化合物であって、式中、Ｒ２は、メチル基であり、Ｒ３は、１６〜２０個の炭素原子、好ましくは１６〜１８個の炭素原子を有するアルキル基である化合物と
の重合によって得られる繰り返し単位を含む、請求項１記載のグラフトコポリマー。
【請求項３】
前記式（ＩＩ）で表される第１の化合物と前記式（ＩＩ）で表される第２の化合物とのモル比が、１：６〜３：１、好ましくは１：４〜３：２、より好ましくは１：２〜２：１の範囲にある、請求項２記載のグラフトコポリマー。
【請求項４】
前記セグメントＡが、少なくとも、
式（Ｉ）で表される第１の化合物であって、式中、Ｒ１は、水素原子である化合物と、
式（Ｉ）で表される第２の化合物であって、式中、Ｒ１は、１〜２０個の炭素原子、好ましくは１〜１０個の炭素原子を有するアルキル基である化合物と
の開環メタセシス重合によって得られる繰り返し単位を含む、請求項１から３までのいずれか１項記載のグラフトコポリマー。
【請求項５】
前記式（Ｉ）で表される第１の化合物と前記式（Ｉ）で表される第２の化合物とのモル比が、１：１０〜２：１、好ましくは１：７〜１：１、より好ましくは１：４〜１：１の範囲にある、請求項４記載のグラフトコポリマー。
【請求項６】
前記セグメントＡが、５０，０００ｇ／ｍｏｌ〜３００，０００ｇ／ｍｏｌの数平均分子量Ｍｎを有し、好ましくは１．５〜２の分散度を有する、請求項１から５までのいずれか１項記載のグラフトコポリマー。
【請求項７】
前記グラフトコポリマーが、１００，０００ｇ／ｍｏｌ〜１，０００，０００ｇ／ｍｏｌの数平均分子量Ｍｎを有し、好ましくは２〜３の分散度を有する、請求項１から６までのいずれか１項記載のグラフトコポリマー。
【請求項８】
前記置換されていてもよいシクロアルケニル置換基を有する前記原子移動ラジカル重合開始剤が、式（ＩＩＩ）：
【化３】
2019516828.tif 000024
［式中、
Ｒ４は、水素原子であるか、または１〜４０個の炭素原子を有し、置換されていてもよい炭化水素基であり、好ましくは水素原子であるか、または１〜２０個の炭素原子を有するアルキル基であり、より好ましくは水素原子であるか、または１〜１０個の炭素原子を有するアルキル基であり、
ｎは、１〜８、好ましくは４である］で表される化合物である、請求項１から７までのいずれか１項記載のグラフトコポリマー。
【請求項９】
前記グラフトコポリマーが、式（ＩＶ）：
【化４】
2019516828.tif 000025
［式中、
Ｒ１、Ｒ２、Ｒ３およびＲ４は、請求項１から８までのいずれか１項に定義されるとおりであり；
Ｒ５およびＲ６は、互いに独立して、水素原子であるか、または１〜１９個の炭素原子を有するアルキル基であり、
ｘは、５〜２００、好ましくは１０〜１５０、より好ましくは２０〜１００であり；
ｙは、１００〜１，５００、好ましくは２００〜１，２００、より好ましくは３００〜１，０００であり；
ｚは、１００〜１，５００、好ましくは５００〜１，２００、より好ましくは７００〜１，０００である］で表される化合物である、請求項１から８までのいずれか１項記載のグラフトコポリマー。
【請求項１０】
前記グラフトコポリマーのセグメントＢが、２０，０００ｇ／ｍｏｌ〜１，０００，０００ｇ／ｍｏｌの全体の数平均分子量Ｍｎを有し、式（ＩＩ）で表される第１の化合物としてのブチルメタクリレートから誘導された繰り返し単位と、式（ＩＩ）で表される第２の化合物としてのラウリルメタクリレートから誘導された繰り返し単位とを含み、ブチルメタクリレートから誘導された繰り返し単位と、ラウリルメタクリレートから誘導された繰り返し単位とのモル比が、１：２〜２：１の範囲にあり、
少なくとも前記セグメントＡが、前記式（Ｉ）で表される第１の化合物であるシクロオクテンと、前記式（Ｉ）で表される第２の化合物である３−エチルシクロオクテンとの開環メタセシス重合によって得られる繰り返し単位を含み、シクロオクテンから誘導された繰り返し単位と、３−エチルシクロオクテンから誘導された繰り返し単位とのモル比が、１：４〜１：１の範囲にある、請求項１から９までのいずれか１項記載のグラフトコポリマー。
【請求項１１】
前記グラフトコポリマーのセグメントＢが、２０，０００ｇ／ｍｏｌ〜１，０００，０００ｇ／ｍｏｌの全体の数平均分子量Ｍｎを有し、式（ＩＩ）で表される第１の化合物としてのブチルメタクリレートから誘導された繰り返し単位と、式（ＩＩ）で表される第２の化合物としてのラウリルメタクリレートから誘導された繰り返し単位とを含み、ブチルメタクリレートから誘導された繰り返し単位と、ラウリルメタクリレートから誘導された繰り返し単位とのモル比が、１：２〜２：１の範囲にあり、
少なくとも前記セグメントＡが、前記式（Ｉ）で表される唯一の化合物であるシクロオクテンの開環メタセシス重合によって得られる繰り返し単位を含む、請求項１から９までのいずれか１項記載のグラフトコポリマー。
【請求項１２】
請求項１から１１までのいずれか１項記載のグラフトコポリマーを製造する方法であって、前記方法が、以下の工程：
（ａ）式（Ｉ）の少なくとも１種の化合物と、ハロゲン原子を有する不飽和脂環式化合物とを含む混合物の開環メタセシス重合を行って、ポリマーＡを得る工程；
（ｂ）工程（ａ）で得られたポリマーＡの存在下で式（ＩＩ）の化合物の原子移動ラジカル重合を行って、ポリマーＢを得る工程；
（ｃ）工程（ｂ）で得られたポリマーＢの水素化を行って、請求項１から１１までのいずれか１項記載のコポリマーを得る工程
を含む、方法。
【請求項１３】
基油と、請求項１から１１までのいずれか１項記載の少なくとも１種のグラフトコポリマーとを含む潤滑剤組成物。
【請求項１４】
内燃機関におけるオイル添加剤としての、請求項１から１１までのいずれか１項記載のグラフトコポリマーの使用。
【請求項１５】
請求項１１記載の潤滑剤組成物を含む内燃機関。
【発明の詳細な説明】
【技術分野】
【０００１】
本出願は、油溶性グラフトコポリマー、その製造方法および粘度指数向上剤としての使用に関する。
【背景技術】
【０００２】
異なるアルキルメタクリレート（ＡＭＡ）の混合物の単純なフリーラジカル共重合によって一般的に合成されるポリ（アルキル（メタ）アクリレート）（ＰＡＭＡ）は通常、オイル添加剤として用いられる。その分子量および組成に応じて、それを使用することで粘度指数（ＶＩ）の増大が可能になる（Ｒ．Ｍ．Ｍｏｒｔｉｅｒ，Ｓ．Ｔ．Ｏｒｓｚｕｌｉｋ（編），Ｃｈｅｍｉｓｔｒｙ  ａｎｄ  Ｔｅｃｈｎｏｌｏｇｙ  ｏｆ  Ｌｕｂｒｉｃａｎｔｓ，  Ｂｌａｃｋｉｅ  Ａｃａｄｅｍｉｃ  ＆  Ｐｒｏｆｅｓｓｉｏｎａｌ，１ｓｔ  ｅｄ．，Ｌｏｎｄｏｎ  １９９３，１２４−１５９および１６５−１６７を参照されたい）。ＰＡＭＡが添加された潤滑剤のＶＩは、しばしば短鎖アルキル（メタ）アクリレート、例えばメチルメタクリレートまたはブチルメタクリレートを共重合することによって高められ得る（欧州特許第０６３７３３２号明細書（ＥＰ０６３７３３２）、欧州特許第０９３７７６９号明細書（ＥＰ０９３７７６９）または欧州特許第０９７９８３４号明細書（ＥＰ０９７９８３４）を参照されたい）。しかしながら、短鎖成分の存在は、通常、低温での油中のポリマー溶解性を低下させることから、ＰＡＭＡ中のメチルメタクリレートの含有量は通常、約２５重量％に制限される。これらのポリマーは、濃度、永久せん断安定性指数（ＰＳＳＩ）および基油タイプに応じて、通常、１５０〜２５０の範囲のＶＩを有する。
【０００３】
更なるクラスの粘度指数向上剤（ＶＩＩ）は、スチレン−無水マレイン酸コポリマーと典型的にはＣ６〜Ｃ２４アルコールとのポリマー類似エステル化によって得られるスチレン−マレイン酸アルキルコポリマーである。このエステル化は、ブタノールの添加によって約９５％の変換率まで行われる。酸官能基の完全な変換は、アミンを添加してアミド基またはイミド基を形成することによって可能である（米国特許第３７０２３００号明細書（ＵＳ３７０２３００）、欧州特許第０９６９０７７号明細書（ＥＰ０９６９０７７））。
【０００４】
鉱油または合成油中のポリマー溶液の粘度は、ポリマーの分子量に大きく依存する。粘度の温度依存性が減少したり、または分子量の増加によって粘度指数（ＶＩ）が増加したりすることもある（Ｊ．Ｂａｒｔｚ，Ａｄｄｉｔｉｖｅ  ｆｕｅｒ  Ｓｃｈｍｉｅｒｓｔｏｆｆｅ（潤滑剤用の添加剤），Ｅｘｐｅｒｔ−Ｖｅｒｌａｇ，  Ｒｅｎｎｉｎｇｅｎ−Ｍａｌｍｓｈｅｉｍ  １９９４，１９７−２５２）。
【０００５】
しかしながら、分子量と並行して、せん断安定性は、高せん断下での鎖切断により減少する。この作用の結果として、ＰＡＭＡなどの従来のポリマータイプをベースとする手動変速機油、自動変速機油、作動油またはエンジンオイルに要求されるせん断安定性ＶＩＩは、比較的多量のポリマーを含む必要がある。したがって、低温での粘度に対する低い貢献度、４０〜１００℃のＶＩ範囲における標準的な増粘、１００℃超の粘度に対する高い貢献度および全温度範囲内で良好な油溶性を有するＶＩＩを開発することが非常に望ましい。
【０００６】
上述の線状ポリマー、例えばＰＡＭＡに加えて、櫛形ポリマーをベースとするＶＩＩも知られている。欧州特許第０７４４４５７号明細書（ＥＰ０７４４４５７）には、純粋にＰＡＭＡをベースとし、側枝自体がオリゴマーＰＡＭＡからなる櫛形ポリマーが記載されている。さらに、側鎖が飽和または水素化ポリオレフィンとＡＭＡまたはアルキルスチレンなどの短鎖モノマーの骨格とからなる櫛形ポリマーが知られている。例えば、欧州特許第０６２１２９３号明細書（ＥＰ０６２１２９３）には、側鎖が水素化ポリブタジエンから形成される櫛形ポリマーが記載されている。同様に、欧州特許第０６９９６９４号明細書（ＥＰ０６９９６９４）は、飽和オレフィンセグメントをベースとする側枝、例えばポリイソブチレンまたはアタクチックポリプロピレンを有する櫛形ポリマーに関する。
【０００７】
純粋にＰＡＭＡ（Ｐ．Ｃａｌｌａｉｓ，Ｓ．Ｓｃｈｍｉｄｔ，Ｎ．Ｍａｃｙ，ＳＡＥ  Ｔｅｃｈｎｉｃａｌ  Ｐａｐｅｒ  Ｓｅｒｉｅｓ，Ｎｏ．２００４−０１−３０４７）をベースとするＡ−Ｂ−Ａトリブロックコポリマーならびにポリブチルメタクリレートコアと水素化ポリブタジエンまたはポリイソプレン枝部とをベースとするＡ−Ｂ−Ａトリブロックコポリマー（米国特許第５００２６７６号明細書（ＵＳ５００２６７６））が、既にＶＩＩとして記載されている。ポリスチレンコアと、例えば水素化ポリイソプレン枝部とを有するアニオン的に調製されたＡ−Ｂ−Ａブロックコポリマーは、ＶＩＩとして商業的にも使用されている（米国特許第４７８８３６１号明細書（ＵＳ４７８８３６１））。そのようなＶＩＩはまた、水素化スチレン−ジエンコポリマーのクラスに割り当てられる。
【０００８】
ＶＩＩとしての上記の用途に加えて、水素化または飽和側枝を有する櫛形ポリマーは、他の用途にも使用される。例えば、独国特許出願公開第１９６３１１７０号明細書（ＤＥ１９６３１１７０）には、耐衝撃性成形材料のための櫛形ポリマーが記載されており、このポリマーは、骨格上に追加の短鎖分岐を有しないポリイソブチレン含有マクロモノマーの配列である。高いモル質量（３００，０００ｇ／ｍｏｌまで）を有する官能化ポリプロピレンもスチレン−無水マレイン酸骨格に結合されて、高い絶縁特性を有する軟質櫛形ポリマーゲルが形成された（欧州特許出願公開第０９５５３２０号明細書（ＥＰ０９５５３２０））。接着剤の化学からの一例では、米国特許第５６２５００５号明細書（ＵＳ５６２５００５）には、水素化ポリブタジエンまたはイソプレン枝部とアクリル酸およびＡＭＡベースの骨格とを有する櫛形ポリマーが記載されている。
【０００９】
米国特許第５５６５１３０号明細書（ＵＳ５５６５１３０）および米国特許第５５９７８７１号明細書（ＵＳ５５９７８７１）には、粘度指数向上剤として、例えばポリブタジエンをベースとする櫛形ポリマーの使用が開示されている。
【００１０】
米国特許第８０６７３４９号明細書（ＵＳ８０６７３４９）には、ポリオレフィンベースのマクロモノマー、特にポリブタジエンベースのメタクリル酸エステル、およびＣ１〜１０アルキルメタクリレートをベースとする油溶性グラフトコポリマーが記載されている。櫛形ポリマーは、粘度指数およびせん断安定性を向上させるために、潤滑油のための添加剤として使用することができる。
【００１１】
米国特許出願公開第２０１０／０１９０６７１号明細書（ＵＳ２０１０／０１９０６７１）は、燃料消費を低減するための櫛形ポリマーの使用に関する。この中で開示される櫛形ポリマーは、骨格に、少なくとも１種のポリオレフィンベースのマクロモノマーから得られる少なくとも１つの繰り返し単位と、以下からなる群：８〜１７個の炭素原子を有するスチレンモノマー、アルコール基中に１〜１０個の炭素原子を有するアルキル（メタ）アクリレート、アシル基中に１〜１１個の炭素原子を有するビニルエステル、アルコール基中に１〜１０個の炭素原子を有するビニルエーテル、アルコール基中に１〜１０個の炭素原子を有する（ジ）アルキルフマレート、アルコール基中に１〜１０個の炭素原子を有する（ジ）アルキルマレエートおよびそれらの混合物から選択される少なくとも１種の低分子量モノマーから得られる少なくとも１つの繰り返し単位とを含み、分岐のモル割合は、０．１〜１０モル％の範囲にあり、櫛形ポリマーは、該櫛形ポリマーの繰り返し単位の全体の重量を基準として、合計で少なくとも８０重量％の、少なくとも１種のポリオレフィンベースのマクロモノマーから得られる少なくとも１つの繰り返し単位と、少なくとも１種の低分子量モノマーから得られる少なくとも１つの繰り返し単位とを含む。
【００１２】
国際公開第２０１４／１３５６２８号（ＷＯ２０１４／１３５６２８）は、内燃機関のクランクケースのための潤滑剤組成物の１００℃での粘度損失を低減するための櫛形ポリマーの使用を対象としており、内燃機関に、脂肪酸アルキルエステルを含む燃料組成物が注入される。この中で使用される櫛形ポリマーは、主鎖に、少なくとも１種のポリオレフィンベースのマクロモノマーから得られる少なくとも１つの繰り返し単位と、少なくとも１種の低分子量モノマーから得られる少なくとも１つの繰り返し単位とを含む。側鎖は、オレフィン繰り返し単位、特にアルケンまたはアルカジエン、例えばエチレン、プロピレン、ｎ−ブテン、イソブテン、ブタジエン、イソプレンから誘導される単位を非常に高い割合で有する一方で、主鎖は、比較的大きな割合の極性不飽和モノマーを含む。
【００１３】
エンジンオイルの適用については、従来のＰＡＭＡとオレフィンコポリマー（ＯＣＰ）であるＶＩＩのブレンドも知られている。ＶＩＩとして、ＰＡＭＡおよびＯＣＰは両方とも長所と短所とがある。ＯＣＰは、優れた増粘作用を有するが、流動点降下剤効果は認められず、他方でＰＡＭＡは、鉱油に良好な粘度／温度挙動を付与し、十分に濃縮されたとき、優れた摩耗保護を付与する。これにより、特性が向上した潤滑油添加剤を製造するために、両方のクラスのポリマーの生成物を組み合わせるという考えが生まれた。可能な限り高いポリマー含有量を有する液体（油性）形態のＰＡＭＡとＯＣＰの安定な混合物を製造するための研究は、１９８０年代初期に開始された。一方のクラスのポリマー５％未満が、他方のクラスの優位な割合と組み合わされている限りにおいては、何ら顕著な困難は生じない。しかしながら、鉱油中の濃縮ＰＡＭＡ溶液（３０〜７０重量％）がより高濃度で濃縮ＯＣＰ溶液（８〜１２重量％）と混合されると、ポリマーの相分離が起こり、これが長期間の貯蔵の間に層の形成を引き起こす可能性がある。殆どの処理において混合物が使い物にならなくなる、このような相分離現象を防止するために、液体ビヒクル中にポリメタクリレートとオレフィンコポリマーとを含むポリマーエマルジョンが開発された。これらは、続けて約１０％という低いポリマー含有量に希釈されたとき、既存の分散系の特性を保持する。欧州特許第２１５２８０１号明細書（ＥＰ２１５２８０１Ｂ１）などのＯＣＰ上へのＰＡＭＡのグラフト化を記載している特許も存在する。
【００１４】
さらに、国際公開第２００６／０８４６９８号（ＷＯ２００６／０８４６９８Ａ２）などのＯＣＰ上への分散剤セグメントのグラフト化を記載しているいくつかの特許出願が公開されている。それらのいずれも、米国特許第８０６７３４９号明細書（ＵＳ８０６７３４９Ｂ２）と比べて逆構造、すなわちオレフィン骨格およびＰＡＭＡ側枝を有する櫛形ポリマーを記載していない。
【００１５】
狭い分子量分布を有するＰＡＭＡは、ニトロキシド媒介重合（ＮＭＰ）、原子移動ラジカル重合（ＡＴＲＰ）、および可逆的付加−開裂連鎖移動（ＲＡＦＴ）重合などの他の制御ラジカル重合（ＣＲＰ）技術によっても調製することができる。特に、ＲＡＦＴおよびＡＴＲＰは、星型ＰＡＭＡを開発するために使用されてきた。これらの星型構造は、従来の線状ポリマーと比較して増粘効率／せん断安定性およびＶＩ寄与が向上していることが報告されている。
【００１６】
水素化ポリスチレン−ブタジエンポリマーまたはスチレン−ブタジエン−イソプレン系をベースとする星形ポリマーが、Ｓｈｅｌｌｖｉｓ（米国特許第５４６０７３９号明細書（ＵＳ５４６０７３９Ａ））というブランド名で相当以前から存在している。
【００１７】
技術的な問題
上記のポリマーは、広範囲の用途に商業的に使用されている。それにもかかわらず、マルチグレードエンジンオイルに使用するための増粘効率（ＴＥ）が向上した新規な粘度向上ポリマーを開発するための取組が進行中である。１５０℃での所定の高温高せん断（ＨＴＨＳ）（ＨＴＨＳ１５０）に従って配合されたとき、櫛形ポリマーを配合した潤滑剤の１００℃での動粘度（ＫＶ）（ＫＶ１００）は、エンジン部品を保護するのに十分高くなければならない。同時に、ポリマーの粘度指数（ＶＩ）は、低温での燃料経済性の目的で４０℃での動粘度（ＫＶ４０）を適度に低く維持するために、できる限り高くなければならない。増粘効率の向上は、より低い添加率および経済的利益をもたらすであろう。
【００１８】
本発明の更なる目的は、市販の出発物質から前記櫛形ポリマーを製造するための製造方法を提供することであった。理想的には、そのような製造プロセスは、新規な製造プラントまたは高度な設備を必要とせずに、工業的規模に適していなければならない。
【００１９】
本発明の更なる目的は、特性プロファイルが向上した潤滑剤、好ましくは潤滑油を提供することであった。そのような潤滑油は、内燃機関、特に実質的に一定の作動温度でより長期間動作するエンジンでの使用に非常に適しているであろう。これらの条件下では、燃焼機関の適切な保護が保証されるために、十分に高いＫＶ１００が特に重要となる。
【００２０】
発明の解決手段
本発明は、骨格に、置換されていてもよいシクロアルケンの開環メタセシス重合（ＲＯＭＰ）によって得られる繰り返し単位を有する少なくとも１つのセグメントと、側鎖に、（メタ）アクリレートの原子移動ラジカル重合（ＡＴＲＰ）によって得られる繰り返し単位を含む少なくとも１つのセグメントとを含むグラフトコポリマーが、優れた増粘効率、高い粘度指数および１００℃での高い動粘度（ＫＶ１００）を有するという驚くべき知見に基づく。したがって、対応するグラフトコポリマーは、内燃機関、特に実質的に一定の作動温度でより長期間運転される内燃機関でのオイル添加剤としての使用に非常に適している。
【図面の簡単な説明】
【００２１】
【図１】グラフトコポリマーＰ１〜Ｐ３の相対的な増粘化寄与率（ＲＴＣ）を示す図である。
【図２】異なる添加率のグラフトコポリマーＰ３を含む潤滑剤組成物の粘度−温度挙動を示す図である。
【図３】グラフトコポリマーＰ１〜Ｐ３を含む潤滑剤組成物の粘度−温度挙動を示す図である。
【図４】グラフトコポリマーＰ３〜Ｐ５を含む潤滑剤組成物の粘度−温度挙動を示す図である。
【図５】グラフトコポリマーＰ７〜Ｐ９を含む潤滑剤組成物の粘度−温度挙動を示す図である。
【図６】４０℃および１００℃での５重量％のグラフトコポリマーＰ３を含む潤滑剤組成物のフロー曲線を示す図である。
【００２２】
本発明のグラフトコポリマー
本発明の１つの態様は、グラフトコポリマーであって、骨格に少なくとも１つのセグメントＡを含み、側鎖に少なくとも１つのセグメントＢを含み、
セグメントＡが、式（Ｉ）：
【化１】
2019516828.tif 000002
［式中、
Ｒ１は、水素原子であるか、または１〜４０個の炭素原子を有し、置換されていてもよい炭化水素基である］で表される少なくとも１種の化合物と、
置換されていてもよいシクロアルケニル置換基を有する少なくとも１種のＡＴＲＰ開始剤と
のＲＯＭＰによって得られる繰り返し単位を含み、
セグメントＢが、式（ＩＩ）：
【化２】
2019516828.tif 000003
［式中、
Ｒ２は、水素原子であるか、またはメチル基であり、
Ｒ３は、２〜４０個の炭素原子を有し、置換されていてもよい炭化水素基である］で表される少なくとも１種の化合物のＡＴＲＰによって得られる繰り返し単位を含む、グラフトコポリマーに関する。
【００２３】
特に指定がない限り、本出願における技術用語は、例えば１９９６年のＩＵＰＡＣ勧告（Ｐｕｒｅ  ＆  Ａｐｐｌ．Ｃｈｅｍ．，Ｖｏｌ．６８，Ｎｏ．１２，ｐｐ．２２８７−２３１１，１９９６）に定義される、それらの一般的な意味で使用され、この勧告の全開示内容は参照により組み込まれる。
【００２４】
本発明のグラフトコポリマーは、複数の三官能性分岐点を有する骨格を含み、各分岐点から線状側鎖が発する巨大分子である。グラフトコポリマーの骨格は、側鎖がペンダントとなっている鎖である。本出願に記載されるグラフトコポリマーは、「櫛形コポリマー」と呼ぶこともある。したがって、両方の用語は、本出願において同義語として使用される。
【００２５】
本明細書で使用される「骨格」という用語は、必ずしも骨格の鎖長が側鎖の鎖長よりも長いことを意味しない。むしろ、この用語は、この鎖の組成に関連する。本発明によれば、側鎖は、典型的には、置換されていてもよいアルキル（メタ）アクリレートから誘導された繰り返し単位、より好ましくはアルキルメタクリレートから誘導された繰り返し単位を高い割合で有する。好ましくは、セグメントＢは、グラフトコポリマーの側鎖を形成する。
【００２６】
骨格は、典型的には、置換されていてもよいシクロアルケンから誘導された繰り返し単位を比較的大きな割合で含む。好ましくは、セグメントＡは、グラフトコポリマーの骨格を形成する。
【００２７】
置換されていてもよいシクロアルケンから誘導された繰り返し単位の割合が高い結果として、セグメントＡは、非極性セグメントと見なすことができる。置換されていてもよいアルキル（メタ）アクリレートから誘導された繰り返し単位の高い割合の存在により、セグメントＢは、極性セグメントと見なすことができる。典型的には、極性セグメントは、非極性セグメントよりも高い極性を有する。
【００２８】
この文脈における「セグメント」という用語は、グラフトコポリマーのセクションを意味する。セグメントは、１つ以上のモノマー単位から構成される本質的に一定の組成を有していてよい。さらに、セグメントは勾配を有していてよく、この場合、異なる繰り返し単位の濃度がセグメント長にわたって変化する。２つ以上の異なる繰り返し単位がセグメント内に存在する場合、前記繰り返し単位は、ランダムにまたはブロックコポリマーとして配置されていてよい。
【００２９】
「繰り返し単位」という用語は、当業者に周知である。本発明のグラフトコポリマーのセグメントＡは、式（Ｉ）で表される少なくとも１種の化合物と、置換されていてもよいシクロアルケニル置換基を有する少なくとも１種のＡＴＲＰ開始剤とのＲＯＭＰを含む方法によって得ることができる。したがって、セグメントＡの繰り返し単位は、式（Ｉ）の化合物と原子移動ラジカル重合開始剤とから生じる。
【００３０】
本発明によれば、セグメントＡは、式（Ｉ）で表される少なくとも１種の化合物から得られる繰り返し単位を含む。典型的には、セグメントＡは、セグメントＡの重量を基準として、式（Ｉ）で表される１種または数種の化合物を少なくとも５０重量％、より好ましくは少なくとも６５重量％、さらにより好ましくは少なくとも７５重量％、最も好ましくは少なくとも９０重量％含む。特に好ましい実施形態では、セグメントＡは、式（Ｉ）で表される少なくとも１種の化合物から得られる繰り返し単位から実質的になる。
【００３１】
本発明のグラフトコポリマーのセグメントＢは、式（ＩＩ）で表される、置換されていてもよいアルキル（メタ）アクリレートのＡＴＲＰにより得ることができる。したがって、セグメントＢの繰り返し単位は、少なくとも主に式（ＩＩ）の化合物から誘導される。特に好ましい実施形態では、セグメントＢは、式（ＩＩ）で表される少なくとも１種の化合物から得られる繰り返し単位から実質的になる。
【００３２】
グラフトコポリマー中のセグメントＢの数は、典型的には少なくとも５、より好ましくは少なくとも１０、さらにより好ましくは少なくとも２０である。これにより、グラフトコポリマーの粘度指数が十分に高いことが保証される。一方で、セグメントＢの数、すなわち側鎖の数が多すぎると、低温でのコポリマー骨格の収縮したコイル形成がより困難になり、ＶＩ向上特性が低下する。この理由から、セグメントＢの数は、好ましくは２００未満、より好ましくは１５０未満、特に好ましくは１００未満である。要するに、グラフトコポリマーの最適な総合性能の観点から、セグメントＢの数は、好ましくは５〜２００、より好ましくは１０〜１５０、さらにより好ましくは２０〜１００に保たれる。
【００３３】
グラフトコポリマーの最適な粘度指数を達成するために、式（Ｉ）で表される化合物から誘導された繰り返し単位の数は、少なくとも１００、より好ましくは少なくとも２００、さらにより好ましくは少なくとも３００であることがさらに望ましい。理想的には、式（Ｉ）で表される化合物から誘導された繰り返し単位の数は、１００〜１，５００、好ましくは２００〜１，２００、より好ましくは３００〜１，０００の範囲になるように選択される。
【００３４】
理論に縛られることを望むものではないが、出願人は、最適な増粘効率を達成するために、骨格の分子量が５０，０００ｇ／ｍｏｌ〜３００，０００ｇ／ｍｏｌになるよう選択されることが好ましいと考えている。
【００３５】
置換基Ｒ３の性質に応じて、グラフトコポリマーの側鎖は比較的極性であり、すなわち骨格よりも極性がある。したがって、全グラフトコポリマーの極性は、単一側鎖内の式（ＩＩ）で表される化合物から誘導された繰り返し単位の数が増加するにつれて増大する。
【００３６】
一般的に、グラフトコポリマーの粘度指数と同様にその増粘効率も、単一側鎖内の式（ＩＩ）で表される化合物から誘導された繰り返し単位の数が増加するにつれて増大する。したがって、単一側鎖内の式（ＩＩ）で表される化合物から誘導された繰り返し単位の数は、典型的には少なくとも１００、好ましくは少なくとも５００、さらにより好ましくは少なくとも７００である。グラフトコポリマーの最適な総合性能を達成するために、単一側鎖内の式（ＩＩ）で表される化合物から誘導された繰り返し単位の数は、１００〜１，５００、好ましくは５００〜１，２００、さらにより好ましくは７００〜１，０００になるように選択される。
【００３７】
したがって、グラフトコポリマーの個々の側鎖の平均分子量Ｍｎは、通常、１，０００，０００ｇ／ｍｏｌ未満、好ましくは７００，０００ｇ／ｍｏｌ未満、特に好ましくは４５０，０００ｇ／ｍｏｌ未満、さらにより好ましくは３５０，０００ｇ／ｍｏｌ未満である。グラフトコポリマーの個々の側鎖の平均分子量Ｍｎは、通常、２０，０００ｇ／ｍｏｌよりも高く、好ましくは５０，０００ｇ／ｍｏｌよりも高い。
【００３８】
グラフトコポリマーの最適な総合性能を達成するために、グラフトコポリマーの各単一側鎖の平均分子量Ｍｎは、２０，０００ｇ／ｍｏｌ〜１，０００，０００ｇ／ｍｏｌ、好ましくは５０，０００ｇ／ｍｏｌ〜７００，０００ｇ／ｍｏｌ、より好ましくは５０，０００ｇ／ｍｏｌ〜３５０，０００ｇ／ｍｏｌの範囲にある。
【００３９】
それにもかかわらず、５００００ｇ／ｍｏｌ超の個々の側鎖の分子量Ｍｎを有するグラフトコポリマーは、粘度指数向上剤としての使用に適している。
【００４０】
本発明のグラフトコポリマーのエンジンオイル添加剤としての総合性能は、（セグメントＢの数）：（式（Ｉ）で表される化合物から誘導された繰り返し単位の数）が、１：５〜１：２０、好ましくは１：８〜１：１５、さらにより好ましくは１：１０〜１：１４である場合には、特に有利である。
【００４１】
「開環メタセシス重合」（ＲＯＭＰ）という用語は、その一般的な技術的意味で使用され、式（Ｉ）で表される少なくとも１種の化合物と少なくとも１種のＡＴＲＰ開始剤とが遷移金属触媒の存在下で重合されるオレフィンメタセシスを指す。オレフィンメタセシス自体は、当業者に周知であり、例えば、Ｌ．ＤｅｌａｕｄｅおよびＡ．Ｆ．Ｎｏｅｌｓによるレビュー論文「Ｍｅｔａｔｈｅｓｉｓ（メタセシス）」，Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙに記載にされており、その開示内容は参照により本明細書に組み込まれる。
【００４２】
原子移動ラジカル重合（ＡＴＲＰ）プロセスは自体公知である。これは「リビング」フリーラジカル重合であると仮定されるが、これによりメカニズムの記述を制限する意図はない。ＡＴＲＰ法では、遷移金属化合物が、移動可能な原子団を有するＡＴＲＰ開始剤化合物と反応される。これにより、移動可能な原子団を、金属を酸化する遷移金属化合物に移動させる。この反応は、エチレン基に付加するラジカルを形成する。しかしながら、原子団の遷移金属化合物への移動は可逆的であることから、原子団は、制御された重合系を形成する成長ポリマー鎖に移動し戻される。ポリマーの構造、分子量および分子量分布は、それに応じて制御され得る。
【００４３】
ＡＴＲＰは、例えば、Ｊ−Ｓ．ＷａｎｇらによりＪ．Ａｍ．Ｃｈｅｍ．Ｓｏｃ．，Ｖｏｌ．１１７，ｐ．５６１４−５６１５（１９９５）に、ＭａｔｙｊａｓｚｅｗｓｋｉによりＭａｃｒｏｍｏｌｅｃｕｌｅｓ，Ｖｏｌ．２８，ｐ．７９０１−７９１０（１９９５）に記載されている。さらに、特許出願である国際公開第９６／３０４２１号（ＷＯ９６／３０４２１）、国際公開第９７／４７６６１号（ＷＯ９７／４７６６１）、国際公開第９７／１８２４７号（ＷＯ９７／１８２４７）、国際公開第９８／４０４１５号（ＷＯ９８／４０４１５）および国際公開第９９／１０３８７号（ＷＯ９９／１０３８７）には、ＡＴＲＰのいくつかの変異体が開示されている。
【００４４】
当業者には容易に理解されるように、ＡＴＲＰ開始剤は、典型的には、移動可能な原子団としてハロゲン原子を有する化合物である。ハロゲン原子は、フッ素原子、塩素原子、臭素原子またはヨウ素原子であってよい。ＡＴＲＰ開始剤中のハロゲン原子は、典型的には臭素原子である。好ましくは、ＡＴＲＰ開始剤は、ハロゲン原子、好ましくは臭素原子を有する不飽和脂環式化合物である。特に好ましい実施形態では、ＡＴＲＰ開始剤は、α−ブロモ−イソ酪酸の誘導体であり、より好ましくはα−ブロモ−イソ酪酸と不飽和脂環式部分を含むアルコールとのエステルである。
【００４５】
「置換されていてもよい炭化水素基」という表現は、ヒドロカルビル置換基を示す。同様の定義が対応する用語に適用される。この置換基には、芳香族基、およびアルキル基、シクロアルキル基、アルコキシ基、シクロアルコキシ基、アルケニル基、アルカノイル基、アルコキシカルボニル基、さらにヘテロ脂肪族基が包含される。言及した基は、分岐していても、していなくてもよい。さらに、これらの基は、１個または数個の置換基を有していてよい。置換基は、例えば、１〜６個の炭素原子を有する線状および分岐状のアルキル基、例えばメチル基、エチル基、プロピル基、ブチル基、ペンチル基、２−メチルブチル基またはヘキシル基；シクロアルキル基、例えばシクロペンチル基およびシクロヘキシル基；芳香族基、例えばフェニル基またはナフチル基；アミノ基、ヒドロキシル基、エーテル基、エステル基およびハライド基である。
【００４６】
好ましいアルキル基には、メチル基、エチル基、プロピル基、イソプロピル基、１−ブチル基、２−ブチル基、２−メチル−プロピル基、ｔｅｒｔ−ブチル基、ペンチル基、２−メチルブチル基、１，１−ジメチルプロピル基、ヘキシル基、ヘプチル基、オクチル基、１，１，３，３−テトラメチルブチル基、ノニル基、１−デシル基、２−デシル基、ウンデシル基、ドデシル基、ペンタデシル基およびエイコシル基が含まれる。
【００４７】
好ましいシクロアルキル基には、シクロプロピル基、シクロブチル基、シクロペンチル基、シクロヘキシル基、シクロヘプチル基およびシクロオクチル基が含まれ、各基は分岐状または非分枝状のアルキル基で置換されていてもよい。
【００４８】
好ましいアルカノイル基には、ホルミル基、アセチル基、プロピオニル基、２−メチルプロピオニル基、ブチリル基、バレロイル基、ピバロイル基、ヘキサノイル基、デカノイル基およびドデカノイル基が含まれる。
【００４９】
本発明に従って好ましい芳香族基は、ベンゼン、ナフタレン、ビフェニル、ジフェニルエーテルから誘導され、これらの各々は置換されていてもよい。
【００５０】
好ましいアルコキシカルボニル基には、メトキシカルボニル基、エトキシカルボニル基、プロポキシカルボニル基、ブトキシカルボニル基、ｔｅｒｔ−ブトキシカルボニル基、ヘキシルオキシカルボニル基、２−メチルヘキシルオキシカルボニル基、デシルオキシカルボニル基またはドデシルオキシカルボニル基が含まれる。
【００５１】
好ましいアルコキシ基には、炭化水素基が上述の好ましいアルキル基の１つであるアルコキシ基が含まれる。
【００５２】
好ましいシクロアルコキシ基には、炭化水素置換基が上述の好ましいシクロアルキル基の１つであるシクロアルコキシ基が含まれる。
【００５３】
好ましいシクロアルケニル基には、シクロペンテニル基、シクロヘキセニル基、シクロヘプテニル基、シクロオクテニル基、シクロノネニル基、シクロデカニル基、シクロウンデカニル基およびシクロドデカニル基が含まれる。
【００５４】
本発明によれば、セグメントＢは、式（ＩＩ）で表される少なくとも１種の化合物から得られる繰り返し単位を含む。式（ＩＩ）の化合物は、（メタ）アクリル酸のエステルである。典型的には、セグメントＢは、該セグメントＢの重量を基準として、少なくとも５０重量％、より好ましくは少なくとも６５重量％、さらにより好ましくは少なくとも７５重量％、最も好ましくは少なくとも９０重量％の、式（ＩＩ）で表される１種または数種の化合物を含む。
【００５５】
「（メタ）アクリル酸」という用語は、アクリル酸、メタクリル酸およびアクリル酸とメタクリル酸の混合物を指し、メタクリル酸が好ましい。したがって、「（メタ）アクリレート」という用語は、アクリル酸のエステル、メタクリル酸のエステルまたはアクリル酸とメタクリル酸のエステルの混合物を指し、メタクリル酸のエステルが好ましい。
【００５６】
典型的には、セグメントＢは、２種類以上の（メタ）アクリレート、すなわち、繰り返し単位として式（ＩＩ）で表される２種以上の化合物を含む。式（ＩＩ）で表される化合物は、通常、メタクリル酸と、２〜３０個の炭素原子、好ましくは４〜２０個の炭素原子、より好ましくは１０〜２０個の炭素原子、特に好ましくは１２〜１４個の炭素原子を有する線状または分岐状のアルコールとのエステルである。対応するＣ２〜Ｃ３０アルキル（メタ）アクリレートには、例えば、ペンチル（メタ）アクリレート、ヘキシル（メタ）アクリレート、２−エチルヘキシル（メタ）アクリレート、ヘプチル（メタ）アクリレート、２−ｔｅｒｔ−ブチルヘプチル（メタ）アクリレート、オクチル（メタ）アクリレート、３−イソプロピルヘプチル（メタ）アクリレート、ノニル（メタ）アクリレート、デシル（メタ）アクリレート、ウンデシル（メタ）アクリレート、５−メチルウンデシル（メタ）アクリレート、ドデシル（メタ）アクリレート、２−メチルドデシル（メタ）アクリレート、トリデシル（メタ）アクリレート、５−メチルトリデシル（メタ）アクリレート、テトラデシル（メタ）アクリレート、ペンタデシル（メタ）アクリレート、ヘキサデシル（メタ）アクリレート、２−メチルヘキサデシル（メタ）アクリレート、ヘプタデシル（メタ）アクリレート、５−イソプロピルヘプタデシル（メタ）アクリレート、４−ｔｅｒｔ−ブチルオクタデシル（メタ）アクリレート、５−エチルオクタデシル（メタ）アクリレート、３−イソプロピルオクタデシル（メタ）アクリレート、オクタデシル（メタ）アクリレート、ノナデシル（メタ）アクリレート、エイコシル（メタ）アクリレート、セチルエイコシル（メタ）アクリレート、ステアリルエイコシル（メタ）アクリレート、ドコシル（メタ）アクリレートおよび／またはエイコシルテトラトリアコンチル（メタ）アクリレートが含まれる。２−デシルテトラデシル、２−デシルオクタデシル、２−ドデシル−１−ヘキサデシル、１，２−オクチ−１−ドデシル、１，２−テトラデシル−オクタデシルおよび２−ヘキサデシル−エイコシルメタクリレートが含まれる。
【００５７】
さらに、セグメントＢは、少なくとも式（ＩＩ）第１の化合物と式（ＩＩ）の第２の化合物との重合によって得られる繰り返し単位を含むことが好ましい。好ましくは、式（ＩＩ）の第１と第２の化合物は両方ともメタクリル酸エステルである。
【００５８】
式（ＩＩ）で表される第１の化合物は、典型的には、２〜５個の炭素原子を有するアルコールのメタクリル酸エステルである。好ましくは、式（ＩＩ）で表される第１の化合物の置換基Ｒ３は、エチル、プロピル、イソプロピル、ｎ−ブチル、ｓｅｃ−ブチル、ｔｅｒｔ−ブチルおよびｎ−ペンチルからなる群から選択される。式（ＩＩ）で表される第１の化合物の例には、飽和アルコールから誘導される線状および分岐状の（メタ）アクリレート、例えばエチル（メタ）アクリレート、ｎ−プロピル（メタ）アクリレート、イソプロピル（メタ）アクリレート、ｎ−ブチル（メタ）アクリレート、およびｔｅｒｔ−ブチル（メタ）アクリレートが含まれる。特に好ましい実施形態では、式（ＩＩ）で表される第１の化合物は、ｎ−ブチルメタクリレートである。
【００５９】
低温での本発明のグラフトコポリマーの性能は、式（ＩＩ）の第１の化合物が、セグメントＢの重量を基準として、０重量％〜９０重量％、好ましくは２０重量％〜８５重量％、より好ましくは３０重量％〜８０重量％、特に好ましくは４０重量％〜７０重量％の量で存在するとき、特に有利である。さらに、基油中へのグラフトコポリマーの良好な溶解性を保証するために、式（ＩＩ）の第１の化合物の含有量が、セグメントＢの重量を基準として、９０重量％以下、好ましくは８０重量％以下、より好ましくは７０重量％以下、特に好ましくは５０重量％以下であることが有利である。
【００６０】
式（ＩＩ）で表される第２の化合物は、存在する場合には、通常、６〜１５個の炭素原子、好ましくは１２〜１５個の炭素原子を有するアルコールのメタクリル酸エステルである。式（ＩＩ）の第２の化合物の置換基Ｒ３は、ｎ−ヘキシル、ｎ−ヘプチル、シクロヘキシル、メチルヘキシル、ｎ−オクチル、ｎ−ノニル、ｎ−デシル、ｎ−ウンデシル、ｎ−ドデシル、ｎ−トリデシル、ｎ−テトラデシルおよびｎ−ペンタデシルから選択され得る。式（ＩＩ）で表される第２の化合物の例には、飽和アルコールから誘導される線状および分岐状の（メタ）アクリレート、例えばペンチル（メタ）アクリレート、ヘキシル（メタ）アクリレート、２−エチルヘキシル（メタ）アクリレート、ヘプチル（メタ）アクリレート、２−ｔｅｒｔ−ブチルヘプチル（メタ）アクリレート、オクチル（メタ）アクリレート、３−イソプロピルヘプチル（メタ）アクリレート、ノニル（メタ）アクリレート、デシル（メタ）アクリレートおよびウンデシル（メタ）アクリレート；ならびにシクロアルキル（メタ）アクリレート、例えばシクロペンチル（メタ）アクリレート、シクロヘキシル（メタ）アクリレート、３−ビニルシクロヘキシル（メタ）アクリレートおよびボルニル（メタ）アクリレートが含まれる。特に好ましい実施形態では、式（ＩＩ）で表される第２の化合物は、ｎ−ドデシルメタクリレート（ラウリルメタクリレート）である。技術的に入手可能なアルコールは、通常、Ｃ１２とＣ１４またはＣ１２とＣ１４とＣ１６またはＣ１２とＣ１３とＣ１４とＣ１５のアルコールの混合物であり、これらは次いで対応するメタクリレートの調製に使用される。アルコールは、供給源に応じて線状または分岐状であってよい。したがって、式（ＩＩ）で表される第２の化合物の定義に該当する２種以上の異なる繰り返し単位がセグメントＢ中に存在していてよい。例えば、セグメントＢは、ｎ−ドデシルメタクリレートとｎ−トリデシルメタクリレートとｎ−テトラデシルメタクリレートとｎ−ペンタデシルメタクリレートとの組合せを繰り返し単位として含むことができる。
【００６１】
グラフトコポリマーの最適な油溶性を達成するために、セグメントＢ中の式（ＩＩ）の第２の化合物の含有量は、典型的には、該セグメントＢの重量を基準として、１０重量％〜１００重量％、より好ましくは１５重量％〜９５重量％、さらにより好ましくは２０重量％〜９０重量％、さらにより好ましくは４０重量％〜８０重量％に調整される。
【００６２】
１つの好ましい実施形態では、セグメントＢは、式（ＩＩ）の第１の化合物としてのブチルメタクリレートと、式（ＩＩ）の第２の化合物としてのラウリルメタクリレートとを含む。例えば、全セグメントＢは、実質的にブチルメタクリレートとラウリルメタクリレートとの組合せからなり得る。この実施形態では、ブチルメタクリレート：ラウリルメタクリレートのモル比は、典型的には１：１０〜５：１、より好ましくは１：６〜３：１、さらにより好ましくは１：４〜３：２、特に好ましくは１：２〜２：１である。
【００６３】
セグメントＢは、式（ＩＩ）の第１の化合物および式（ＩＩ）の第２の化合物に加えて、式（ＩＩ）の第３の化合物をさらに含むことができる。これらの実施形態では、式（ＩＩ）で表される第３の化合物は、１６〜２０個の炭素原子、好ましくは１６〜１８個の炭素原子を有するアルコールのメタクリル酸エステルであってよい。式（ＩＩ）の第３の化合物の置換基Ｒ３は、ｎ−ヘキサデシル、ｎ−ヘプタデシル、ｎ−オクタデシル、ｎ−ノナデシルおよびｎ−エイコサニルから選択され得る。特に好ましい実施形態では、式（ＩＩ）の第３の化合物は、ｎ−オクタデシルメタクリレートである。ここでも、セグメントＢは、式（ＩＩ）の第３の化合物の定義に含まれる２つ以上の異なる繰り返し単位を含むことができる。例えば、セグメントＢは、ステアリルメタクリレート、ｎ−ノナデシルメタクリレートおよびｎ−エイコサニルメタクリレートから誘導された繰り返し単位の組合せを含むことができる。式（ＩＩ）の第３の化合物のモノマーの例には、飽和アルコールから誘導される線状および分岐状の（メタ）アクリレート、例えばヘキサデシル（メタ）アクリレート、２−メチルヘキサデシル（メタ）アクリレート、２−メチルペンタデシル（メタ）アクリレート、２−エチルテトラデシル（メタ）アクリレート、２−プロピルトリデシル（メタ）アクリレート、２−ブチルドデシル（メタ）アクリレート、２−メチルヘキサデシル（メタ）アクリレート、２−ペンチルドデシル（メタ）アクリレート、２−ヘキシルデシル（メタ）アクリレート、２−ヘキシルウンデシル（メタ）アクリレート、ｎ−ヘプタデシル（メタ）アクリレート、５−イソプロピルヘプタデシル（メタ）アクリレート、５−エチルオクタデシル（メタ）アクリレート、オクタデシル（メタ）アクリレート、ノナデシル（メタ）アクリレート、エイコシル（メタ）アクリレート；シクロアルキル（メタ）アクリレート、例えば２，４，５−トリ−ｔｅｒｔ−ブチル−３−ビニルシクロヘキシル（メタ）アクリレート、２，３，４，５−テトラ−ｔｅｒｔ−ブチルシクロヘキシル（メタ）アクリレートが含まれる。
【００６４】
式（ＩＩ）の第３の化合物の含有量は、セグメントＢ中に存在する場合には、該セグメントＢの重量を基準として、典型的には０重量％〜３０重量％、好ましくは５重量％〜２５重量％、さらにより好ましくは１０重量％〜２０重量％である。
【００６５】
当業者には容易に理解されるように、長鎖アルコールのアルキル（メタ）アクリレート、特に式（ＩＩ）の第２の化合物および式（ＩＩ）の第３の化合物は、例えば、（メタ）アクリレートおよび／または対応する酸と一般的にエステルの混合物を形成する長鎖脂肪アルコールとの反応によって、例えば（メタ）アクリレートと様々な長鎖アルコール置換基との反応によって得ることができる。これらの脂肪族アルコールには、Ｏｘｏ  Ａｌｃｏｈｏｌ（登録商標）７９１１、Ｏｘｏ  Ａｌｃｏｈｏｌ（登録商標）７９００、Ｏｘｏ  Ａｌｃｏｈｏｌ（登録商標）１１００；Ａｌｆｏｌ（登録商標）６１０、Ａｌｆｏｌ（登録商標）８１０、Ｌｉａｌ（登録商標）１２５、Ｓａｆｏｌ（登録商標）２３、Ｉｓｏｆｏｌ（登録商標）１２、Ｉｓｏｆｏｌ（登録商標）１６、Ｉｓｏｆｏｌ（登録商標）１８、Ｉｓｏｆｏｌ（登録商標）１８、Ｉｓｏｆｏｌ（登録商標）２０、Ｉｓｏｆｏｌ（登録商標）２４、Ｉｓｏｆｏｌ（登録商標）２８、Ｉｓｏｆｏｌ（登録商標）３２、Ｌｉａｌ（登録商標）１６７およびＮａｆｏｌ（登録商標）製品（Ｓａｓｏｌ）；ＯｘｏｃｏＣ１３（Ｋｙｏｗａ）、Ｌｉｎｅｖｏｌ（登録商標）７９、Ｌｉｎｅｖｏｌ（登録商標）９１１およびＮｅｏｄｏｌ（登録商標）２５Ｅ（Ｓｈｅｌｌ）；Ｄｅｈｙｄａｄ（登録商標）、Ｈｙｄｒｅｎｏｌ（登録商標）およびＬｏｒｏｌ（登録商標）製品（Ｃｏｇｎｉｓ）；Ｅｘｘａｌ（登録商標）１０、Ｅｘｘａｌ（登録商標）１３、（Ｅｘｘｏｎ  Ｃｈｅｍｉｃａｌｓ）；Ｋａｌｃｏｌ（登録商標）２４６５（花王ケミカル）、Ｍａｓｃｏｌ２４（Ｍｕｓｉｍａｓ）、Ｅｃｏｒｏｌ２４（Ｅｃｏｇｒｅｅｎ）が含まれる。市販の長鎖アルコールは、通常、炭素原子数の異なるアルコールの混合物である。したがって、本発明のグラフトコポリマー中に式（ＩＩ）の第３の化合物が存在する場合には、典型的には式（ＩＩ）で表される第３の化合物の定義に含まれる２つ以上の異なる繰り返し単位がセグメントＢ中に存在する。
【００６６】
式（ＩＩ）の第１の化合物と式（ＩＩ）の第２の化合物と、存在する場合には、式（ＩＩ）の第３の化合物とのモル比は、本発明のグラフトコポリマーが適切な油溶性を有する限りにおいては、特に制限されない。しかしながら、式（ＩＩ）で表される第１の化合物と式（ＩＩ）で表される第２の化合物とのモル比は、１：６〜３：１、より好ましくは１：４〜３：２、さらにより好ましくは１：２〜２：１の範囲にあることが好ましい。当業者には容易に理解されるように、セグメントＢの正確な組成、特に式（ＩＩ）で表される第１の化合物と式（ＩＩ）で表される第２の化合物とのモル比は、ＡＴＲＰ重合工程が行われる前の対応するモノマーの適切なモル比の選択によって調整することができる。得られたコポリマー中での式（ＩＩ）の第１の化合物と式（ＩＩ）の第２の化合物とのモル比は、１Ｈ−ＮＭＲなどの一般的な分析技術によって容易に測定することができる。この目的のために、１Ｈ−ＮＭＲスペクトルは、溶媒としての重水素化クロロホルム（ＣＤＣｌ３）中でＢｒｕｋｅｒ  ＡＶ５００などの機器により記録することができる。７．２６ｐｐｍの溶媒ピークを内部標準として使用することができる。
【００６７】
セグメントＢは、式（ＩＩ）で表される置換されていてもよいアルキル（メタ）アクリレートから主になるが、１種以上の分散モノマーから誘導された繰り返し単位をさらに含むことができる。本明細書で使用される「分散モノマー」という用語は、官能基を有するモノマーを指し、これらの官能基を有する本発明のグラフトコポリマーは、粒子、特にすす粒子を溶液中に保持することができると仮定することができる（Ｒ．Ｍ．Ｍｏｒｔｉｅｒ，Ｓ．Ｔ．Ｏｒｓｚｕｌｉｋ（編）：「Ｃｈｅｍｉｓｔｒｙ  ａｎｄ  Ｔｅｃｈｎｏｌｏｇｙ  ｏｆ  Ｌｕｂｒｉｃａｎｔｓ」，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７を参照されたい）。これらには、特に、ホウ素含有基、リン含有基、ケイ素含有基、硫黄含有基、酸素含有基および窒素含有基を有するモノマーが含まれ、酸素官能化モノマーおよび窒素官能化モノマーが好ましい。
【００６８】
１つの実施形態では、分散モノマーは、スチレンおよび置換スチレンなどのビニル芳香族モノマーであってよいが、他のビニルモノマーも使用することができる。置換スチレンには、ハロ置換基、アミノ置換基、アルコキシ置換基、カルボキシ置換基、ヒドロキシ置換基、スルホニル置換基またはヒドロカルビル置換基を有するスチレンが含まれ、ヒドロカルビル基は、１〜１２個の炭素原子および他の置換基を有する。ヒドロカルビル置換スチレンの例は、α−メチルスチレン、パラ−ｔｅｒｔ−ブチルスチレン、α−エチルスチレンおよびｐ−低級アルコキシスチレンである。２種以上のビニルモノマーの混合物を使用することができるが、単一分散モノマーとしてスチレンを使用することが好ましい。ビニル芳香族モノマーが分散モノマーとして使用される場合、セグメントＢ中のその含有量は、該セグメントＢの重量を基準として、典型的には０〜３０重量％、より好ましくは１〜２０重量％、さらにより好ましくは２〜１５重量％、特に好ましくは３〜１０重量％である。
【００６９】
本発明の更なる実施形態では、分散モノマーは、それぞれ側鎖に分散部分を有するＮ−ビニルモノマー、（メタ）アクリル酸エステル、（メタ）アクリル酸アミド、（メタ）アクリル酸イミドからなる群から選択されるモノマーであってよく、式（Ｖ）
【化３】
2019516828.tif 000004
［式中、
Ｒ１０、Ｒ１１およびＲ１２は、独立して、水素原子または１〜５個の炭素原子を有する線状もしくは分岐状のアルキル基であり、
Ｒ１３は、Ｃ（Ｙ）Ｘ−Ｒ１４基であり、Ｘ＝ＯもしくはＸ＝ＮＨであり、Ｙが（＝Ｏ）または（＝ＮＲ１５）であり、
Ｒ１５は、１〜８個の炭素原子を有するアルキル基またはアリール基であり、
Ｒ１４は、−ＮＲ１６Ｒ１７基で置換された１〜２０個の炭素原子を有する線状もしくは分岐状のアルキル基を表し、Ｒ１６およびＲ１７は、独立して、水素原子を表すか、または１〜８個の炭素原子を有する線状もしくは分岐状のアルキル基を表し、またはＲ１６およびＲ１７は、それらが結合している窒素と一緒になって、窒素、酸素もしくは硫黄からなる群から選択される１個以上のヘテロ原子を任意に含む４〜８員の飽和環もしくは不飽和環を形成し、前記環はさらにアルキル基またはアリール基で置換されていてよく、または
Ｒ１３は、ＮＲ１８Ｒ１９基であり、Ｒ１８およびＲ１９は、それらが結合している窒素と一緒になって、窒素、酸素もしくは硫黄からなる群から選択されるヘテロ原子に対する二重結合を形成する環の一部として少なくとも１個の炭素原子を含む４〜８員の飽和環もしくは不飽和環を形成し、前記環はさらにアルキル基またはアリール基で置換されていてよい］のＮ−分散剤モノマーであってよい。
【００７０】
１つの実施形態では、Ｒ１４は、水素原子または２〜６個の炭素原子を有する線状もしくは分岐状のアルキル基を表す。
【００７１】
分散モノマーの非限定的な例には、ビニル置換窒素複素環式モノマー、例えばビニルピリジン、およびＮ−ビニル置換窒素複素環式モノマー、例えばＮ−ビニルイミダゾール、Ｎ−ビニルピロリジノン（ＮＶＰ）、モルホリノエチルメタクリレートおよびＮ−ビニルカプロラクタム；ジアルキルアミノアルキルアクリレートおよびメタクリレートモノマー、例えばＮ，Ｎ−ジアルキルアミノアルキルアクリレート、例えばＮ，Ｎ−ジメチルアミノエチルメタクリレート（ＤＭＡＥＭＡ）、ｔｅｒｔ−ブチルアミノエチルメタクリレート、ジアルキルアミノアルキルアクリルアミドおよびメタクリルアミドモノマー、例えばジ−低級アルキルアミノアルキルアクリルアミド（特に各々のアルキル基またはアミノアルキル基は、１〜約８個の炭素原子、特に１〜３個の炭素原子を含む）、例えばＮ，Ｎ−ジアルキル、特にＮ，Ｎ−ジメチルアミノプロピルメタクリルアミド（ＤＭＡＰＭＡＭ）、ジメチルアミノプロピルアクリルアミド、ジメチルアミノエチルアクリルアミド、Ｎ−第三級アルキルアクリルアミドおよび対応するメタクリルアミド、例えば第三級ブチルアクリルアミド、ビニル置換アミン、ならびにＮ−ビニルラクタム、例えばＮ−ビニルピロリドンからなる群から選択されるものが含まれる。分散モノマーは、特に、Ｎ−ビニルピロリドン、Ｎ，Ｎ−ジメチルアミノエチルメタクリレート、およびＮ，Ｎ−ジメチルアミノプロピルメタクリルアミドからなる群から選択される少なくとも１種のモノマーであってよい。
【００７２】
さらに別の実施形態では、分散モノマーには、ヒドロキシアルキル（メタ）アクリレート、例えば３−ヒドロキシプロピルメタクリレート、３，４−ジヒドロキシブチルメタクリレート、２−ヒドロキシエチルメタクリレート、２−ヒドロキシプロピルメタクリレート、２，５−ジメチル−１，６−ヘキサンジオール（メタ）アクリレート、１，１０−デカンジオール（メタ）アクリレート、カルボニル含有メタクリレート、例えば２−カルボキシエチルメタクリレート、カルボキシメチルメタクリレート、オキサゾリジニルエチルメタクリレート、Ｎ−（メタクリロイルオキシ）ホルムアミド、アセトニルメタクリレート、Ｎ−メタクリロイルモルホリン、Ｎ−メタクリロイル−２−ピロリジノン、Ｎ−（２−メタクリロイルオキシエチル）−２−ピロリジノン、Ｎ−（３−メタクリロイルオキシプロピル）−２−ピロリジノン、Ｎ−（２−メタクリロイルオキシペンタデシル）−２−ピロリジノン、Ｎ−（３−メタクリロイルオキシヘプタデシル）−２−ピロリジノン；グリコールジメタクリレート、例えば１，４−ブタンジオールメタクリレート、２−ブトキシエチルメタクリレート、２−エトキシエトキシメチルメタクリレート、２−エトキシエチルメタクリレート；エーテルアルコールのメタクリレート、例えばテトラヒドロフルフリルメタクリレート、ビニルオキシエトキシエチルメタクリレート、メトキシエトキシエチルメタクリレート、１−ブトキシプロピルメタクリレート、１−メチル−（２−ビニルオキシ）エチルメタクリレート、シクロヘキシルオキシメチルメタクリレート、メトキシメトキシエチルメタクリレート、ベンジルオキシメチルメタクリレート、フルフリルメタクリレート、２−ブトキシエチルメタクリレート、２−エトキシエトキシメチルメタクリレート、２−エトキシエチルメタクリレート、アリルオキシメチルメタクリレート、１−エトキシブチルメタクリレート、メトキシメチルメタクリレート、１−エトキシエチルメタクリレート、エトキシメチルメタクリレートおよび好ましくは１〜２０個、特に２〜８個のエトキシ基を有するエトキシル化（メタ）アクリレート；アミノアルキル（メタ）アクリレートおよびアミノアルキル（メタ）アクリレートアミド、例えばＮ−（３−ジメチルアミノプロピル）メタクリルアミド、ジメチルアミノプロピルメタクリレート、２−ジメチルアミノエチルメタクリレート、３−ジエチルアミノペンチルメタクリレート、３−ジブチルアミノヘキサデシル（メタ）アクリレート；（メタ）アクリル酸のニトリルおよび他の窒素含有メタクリレート、例えばＮ−（メタクリロイルオキシエチル）ジイソブチルケチミン、Ｎ−（メタクリロイルオキシエチル）ジヘキサデシルケチミン、メタクリロイルアミドアセトニトリル、２−メタクリロイルオキシエチルメチルシアナミド、シアノメチルメタクリレート；複素環式（メタ）アクリレート、例えば２−（１−イミダゾリル）−エチル（メタ）アクリレート、２−（４−モルホリニル）エチル（メタ）アクリレートおよび１−（２−メタクリロイルオキシエチル）−２−ピロリドン；オキシラニルメタクリレート、例えば２，３−エポキシブチルメタクリレート、３，４−エポキシブチルメタクリレート、１０，１１−エポキシウンデシルメタクリレート、２，３−エポキシシクロヘキシルメタクリレート、１０，１１−エポキシヘキサデシルメタクリレート；グリシジルメタクリレート；硫黄含有メタクリレート、例えばエチルスルフィニルエチルメタクリレート、４−チオシアナトブチルメタクリレート、エチルスルホニルエチルメタクリレート、チオシアナトメチルメタクリレート、メチルスルフィニルメチルメタクリレート、ビス（メタクリロイルオキシエチル）スルフィド；リン含有、ホウ素含有および／またはケイ素含有メタクリレート、例えば２−（ジメチルホスファト）プロピルメタクリレート、２−（エチレンホスフィト）プロピルメタクリレート、ジメチルホスフィノメチルメタクリレート、ジメチルホスホノエチルメタクリレート、ジエチルメタクリロイルホスホネート、ジプロピルメタクリロイルホスフェート、２−（ジブチルホスホノ）エチルメタクリレート、２，３−ブチレンメタクリロイルエチルボレート、メチルジエトキシメタクリロイルエトキシシラン、ジエチルホスファトエチルメタクリレートが含まれる。
【００７３】
分散モノマーとして使用することができるエトキシル化（メタ）アクリレートは、例えば、より好ましくは１〜２０個、特に２〜８個のエトキシ基を有するエトキシル化アルコールによるアルキル（メタ）アクリレートのエステル交換によって得ることができる。エトキシル化アルコールの疎水性置換基は、好ましくは１〜４０個、特に４〜２２個の炭素原子を含むことができ、線状または分岐状のアルコール置換基を使用することができる。更なる好ましい実施形態では、エトキシル化（メタ）アクリレートは、ＯＨ末端基を有する。
【００７４】
エトキシル化（メタ）アクリレートの調製に用いることができる市販のエトキシレートの例は、Ｌｕｔｅｎｓｏｌ（登録商標）Ａブランド、特にＬｕｔｅｎｓｏｌ（登録商標）Ａ  ３  Ｎ、Ｌｕｔｅｎｓｏｌ（登録商標）Ａ  ４  Ｎ、Ｌｕｔｅｎｓｏｌ（登録商標）Ａ  ７  ＮおよびＬｕｔｅｎｓｏｌ（登録商標）Ａ  ８  Ｎのエーテル、Ｌｕｔｅｎｓｏｌ（登録商標）ＴＯブランド、特にＬｕｔｅｎｓｏｌ（登録商標）ＴＯ  ２、Ｌｕｔｅｎｓｏｌ（登録商標）ＴＯ  ３、Ｌｕｔｅｎｓｏｌ（登録商標）ＴＯ  ５、Ｌｕｔｅｎｓｏｌ（登録商標）ＴＯ  ６、Ｌｕｔｅｎｓｏｌ（登録商標）ＴＯ  ６５、Ｌｕｔｅｎｓｏｌ（登録商標）ＴＯ  ６９、Ｌｕｔｅｎｓｏｌ（登録商標）ＴＯ  ７、Ｌｕｔｅｎｓｏｌ（登録商標）ＴＯ  ７９、Ｌｕｔｅｎｓｏｌ（登録商標）８、Ｌｕｔｅｎｓｏｌ（登録商標）８９のエーテル、Ｌｕｔｅｎｓｏｌ（登録商標）ＡＯブランド、特にＬｕｔｅｎｓｏｌ（登録商標）ＡＯ  ３、Ｌｕｔｅｎｓｏｌ（登録商標）ＡＯ  ４、Ｌｕｔｅｎｓｏｌ（登録商標）ＡＯ  ５、Ｌｕｔｅｎｓｏｌ（登録商標）ＡＯ  ６、Ｌｕｔｅｎｓｏｌ（登録商標）ＡＯ  ７、Ｌｕｔｅｎｓｏｌ（登録商標）ＡＯ  ７９、Ｌｕｔｅｎｓｏｌ（登録商標）ＡＯ  ８およびＬｕｔｅｎｓｏｌ（登録商標）ＡＯ  ８９のエーテル、Ｌｕｔｅｎｓｏｌ（登録商標）ＯＮブランド、特にＬｕｔｅｎｓｏｌ（登録商標）ＯＮ  ３０、Ｌｕｔｅｎｓｏｌ（登録商標）ＯＮ  ５０、Ｌｕｔｅｎｓｏｌ（登録商標）ＯＮ  ６０、Ｌｕｔｅｎｓｏｌ（登録商標）ＯＮ  ６５、Ｌｕｔｅｎｓｏｌ（登録商標）ＯＮ  ６６、Ｌｕｔｅｎｓｏｌ（登録商標）ＯＮ  ７０、Ｌｕｔｅｎｓｏｌ（登録商標）ＯＮ  ７９およびＬｕｔｅｎｓｏｌ（登録商標）ＯＮ  ８０のエーテル、Ｌｕｔｅｎｓｏｌ（登録商標）ＸＬブランド、特にＬｕｔｅｎｓｏｌ（登録商標）ＸＬ  ３００、Ｌｕｔｅｎｓｏｌ（登録商標）ＸＬ  ４００、Ｌｕｔｅｎｓｏｌ（登録商標）ＸＬ  ５００、Ｌｕｔｅｎｓｏｌ（登録商標）ＸＬ  ６００、Ｌｕｔｅｎｓｏｌ（登録商標）ＸＬ  ７００、Ｌｕｔｅｎｓｏｌ（登録商標）ＸＬ  ８００、Ｌｕｔｅｎｓｏｌ（登録商標）ＸＬ  ９００およびＬｕｔｅｎｓｏｌ（登録商標）ＸＬ  １０００のエーテル、Ｌｕｔｅｎｓｏｌ（登録商標）ＡＰブランド、特にＬｕｔｅｎｓｏｌ（登録商標）ＡＰ  ６、Ｌｕｔｅｎｓｏｌ（登録商標）ＡＰ  ７、Ｌｕｔｅｎｓｏｌ（登録商標）ＡＰ  ８、Ｌｕｔｅｎｓｏｌ（登録商標）ＡＰ  ９、Ｌｕｔｅｎｓｏｌ（登録商標）ＡＰ  １０、Ｌｕｔｅｎｓｏｌ（登録商標）ＡＰ  １４およびＬｕｔｅｎｓｏｌ（登録商標）ＡＰ  ２０のエーテル、ＩＭＢＥＮＴＩＮ（登録商標）Ｏブランド、特にＩＭＢＥＮＴＩＮ（登録商標）ＡＧブランド、ＩＭＢＥＮＴＩＮ（登録商標）Ｕブランド、ＩＭＢＥＮＴＩＮ（登録商標）Ｃブランド、ＩＭＢＥＮＴＩＮ（登録商標）Ｔブランド、ＩＭＢＥＮＴＩＮ（登録商標）ＯＡブランド、ＩＭＢＥＮＴＩＮ（登録商標）ＰＯＡブランド、ＩＭＢＥＮＴＩＮ（登録商標）ＮおよびＩＭＢＥＮＴＩＮ（登録商標）ＯブランドのエーテルならびにＭａｒｌｉｐａｌ（登録商標）ブランド、特にＭａｒｌｉｐａｌ（登録商標）１／７、Ｍａｒｌｉｐａｌ（登録商標）１０１２／６、Ｍａｒｌｉｐａｌ（登録商標）１６１８／１、��ａｒｌｉｐａｌ（登録商標）２４／２０、Ｍａｒｌｉｐａｌ（登録商標）２４／３０、Ｍａｒｌｉｐａｌ（登録商標）２４／４０、Ｍａｒｌｉｐａｌ（登録商標）０１３／２０、Ｍａｒｌｉｐａｌ（登録商標）０１３／３０、Ｍａｒｌｉｐａｌ（登録商標）０１３／４０、Ｍａｒｌｉｐａｌ（登録商標）０２５／３０、Ｍａｒｌｉｐａｌ（登録商標）０２５／７０、Ｍａｒｌｉｐａｌ（登録商標）０４５／３０、Ｍａｒｌｉｐａｌ（登録商標）０４５／４０、Ｍａｒｌｉｐａｌ（登録商標）０４５／５０、Ｍａｒｌｉｐａｌ（登録商標）０４５／７０およびＭａｒｌｉｐａｌ（登録商標）０４５／８０のエーテルである。
【００７５】
本発明のグラフトコポリマーに使用される分散モノマーの中でも、アミノアルキル（メタ）アクリレートおよびアミノアルキル（メタ）アクリルアミド、例えばＮ−（３−ジメチルアミノプロピル）メタクリルアミド（ＤＭＡＰＭＡＭ）、ならびにヒドロキシアルキル（メタ）アクリレート、例えば２−ヒドロキシエチルメタクリレート（ＨＥＭＡ）が好ましい。
【００７６】
本発明のグラフトコポリマー中のセグメントＡは、式（Ｉ）で表される少なくとも１種の化合物と少なくとも１種のＡＴＲＰ開始剤とのＲＯＭＰによって得ることができる繰り返し単位を含む。シクロオクテン部分上の置換基Ｒ１の正確な位置は特に制限されない。したがって、式（Ｉ）で表される化合物は、以下の構造（Ｉａ）〜（Ｉｃ）のいずれか１つを有することができる：
【化４】
2019516828.tif 000005
【００７７】
典型的には、セグメントＡは、式（Ｉａ）で表される化合物から誘導された少なくとも１つの繰り返し単位を含む。それにもかかわらず、セグメントＡは、式（Ｉａ）、式（Ｉｂ）および／または式（Ｉｃ）で表される１種または数種の化合物を含むことができる。
【００７８】
置換基Ｒ１は、本発明のグラフトコポリマーの所望の特性に応じて、水素原子であるか、または１〜４０個の炭素原子、より好ましくは１〜２０個の炭素原子、さらにより好ましくは１〜１５個の炭素原子、特に好ましくは１〜１０個の炭素原子を有するアルキル基であってよい。したがって、例えば、セグメントＡは、置換基Ｒ１が水素原子である式（Ｉ）の単一化合物、すなわちシクロオクテンから誘導された繰り返し単位を含むことができる。
【００７９】
さらに別の実施形態では、セグメントＡは、式（Ｉ）、好ましくは式（Ｉａ）の２種以上の化合物の組合せを含むことができる。例えば、セグメントＡは、Ｒ１が水素原子である式（Ｉ）で表される第１の化合物と、Ｒ１が、好ましくは１〜４０個の炭素原子、より好ましくは１〜２０個の炭素原子、さらにより好ましくは１〜１０個の炭素原子、特に好ましくは１〜５個の炭素原子を有するアルキル基である式（Ｉ）で表される第２の化合物とを含むことができる。好ましい１つの実施形態では、Ｒ１はエチル基である。一般的に、本発明のグラフトコポリマーの低温特性は、Ｒ１が１〜５個の炭素原子を有するアルキル基である場合に特に有利である。
【００８０】
セグメントＡが、式（Ｉ）の第１の化合物と式（Ｉ）の第２の化合物とを含む場合、式（Ｉ）の第１の化合物と式（Ｉ）の第２の化合物とのモル比は、１：１０〜２：１、より好ましくは１：７〜１：１、さらにより好ましくは１：４〜１：１の範囲にあってよい。例えば、セグメントＡは、シクロオクテンから誘導された繰り返し単位と３−エチルシクロオクテンから誘導された繰り返し単位とを１：１０〜２：１、より好ましくは１：７〜１：１、特に好ましくは１：４〜１：１のモル比で含むことができる。セグメントＡの所望の組成は、ＲＯＭＰ工程の前の出発物質の適切なモル比の選択によって調整することができる。続けて、セグメントＡの組成は、１Ｈ−ＮＭＲなどの一般的な技術により確認することができる。
【００８１】
本発明の好ましい実施態様では、セグメントＡは、ポリスチレン標準に対して較正されたサイズ排除クロマトグラフィー（ＳＥＣ）により測定して、１０，０００ｇ／ｍｏｌ〜５００，０００ｇ／ｍｏｌ、より好ましくは５０，０００ｇ／ｍｏｌ〜３００，０００ｇ／ｍｏｌ、さらにより好ましくは１００，０００ｇ／ｍｏｌ〜２００，０００ｇ／ｍｏｌの数平均分子量Ｍｎを有する。典型的には、セグメントＡの分散度Ｄは、１〜５、より好ましくは１．２〜３、さらにより好ましくは１．５〜２である。
【００８２】
本出願で特定される全てのポリマーのモル質量ＭｎおよびＭｗおよび分散度（Ｄ）は、好ましくは、３つのＰＬｇｅｌ  ５μｍ  Ｍｉｘｅｄ−Ｃカラムおよび屈折率検出器（ＨｅｗｌｅｔｔＰａｃｋａｒｄ  １０４７Ａ）が備わった機器Ａｇｉｌｅｎｔ  １１００シリーズによる３５℃でのＳＥＣにより測定される。クロロホルム（ＣＨＣｌ３）を流速１ｍＬ／分で移動相として用い、サンプルをＣＨＣｌ３中で１ｍｇ／ｍＬの濃度で調製する。この系は、ポリスチレン標準によって較正される。
【００８３】
典型的には、セグメントＡの分子量は、セグメントＢの分子量よりも高い。本発明の全グラフトコポリマーの数平均分子量Ｍｎは、好ましくは１００，０００ｇ／ｍｏｌ〜１，０００，０００ｇ／ｍｏｌ、より好ましくは３００，０００ｇ／ｍｏｌ〜８５０，０００ｇ／ｍｏｌ、さらにより好ましくは４００，０００ｇ／ｍｏｌ〜７００，０００ｇ／ｍｏｌである。好ましい実施形態では、本発明の全グラフトコポリマーの分散度は、１〜７、より好ましくは１．５〜５、さらにより好ましくは２〜３である。
【００８４】
既に上述したとおり、ＡＴＲＰ開始剤は、α−ブロモ−イソ酪酸と、不飽和脂環式部分を含むアルコールとのエステルであってよい。例えば、置換されていてもよいシクロアルケニル置換基を有するＡＴＲＰ開始剤は、式（ＩＩＩ）：
【化５】
2019516828.tif 000006
で表される化合物であってよい。
【００８５】
特に好ましい実施形態では、Ｒ４は、水素原子である。しかしながら、別法として、Ｒ４は、１〜４０個の炭素原子を有し、置換されていてもよい炭化水素基、例えば、１〜２０個の炭素原子、例えば１〜１０個の炭素原子を有するアルキル基で表される。
【００８６】
式（ＩＩＩ）中の置換されていてもよいシクロアルケニル置換基の環の大きさは、シクロアルケニル置換基がＲＯＭＰを行うのに十分な反応性を有することで、ＡＴＲＰ開始剤に対応する繰り返し単位がＲＯＭＰ工程の間にセグメントＡ中に組み込まれる限りにおいては、特に制限されない。典型的には、式（ＩＩＩ）中のｎは、１〜８、好ましくは２〜７、特に好ましくは４である。
【００８７】
したがって、ＡＴＲＰ開始剤は、式（ＩＩＩａ）：
【化６】
2019516828.tif 000007
で表されることができ、下記に示される式（ＩＩＩｂ）〜（ＩＩＩｄ）：
【化７】
2019516828.tif 000008
の構造がさらにより好ましい。
【００８８】
本発明によれば、式（ＩＩＩｂ）を有するＡＴＲＰ開始剤が特に好ましい。
【００８９】
特に好ましい実施形態では、本発明のグラフトコポリマーは、下記の式（ＩＶ）：
【化８】
2019516828.tif 000009
［式中、Ｒ１、Ｒ２、Ｒ３およびＲ４は、上記で定義されるとおりであり、Ｒ５およびＲ６は、互いに独立して、水素原子であるか、または１〜１９個の炭素原子を有するアルキル基である］で表される。
【００９０】
既に説明したとおり、式（ＩＶ）で表されるグラフトコポリマーの側鎖は、２種以上の異なる（メタ）アクリレート繰り返し単位を含むことができる。
【００９１】
式（ＩＶ）中のパラメーターｘは、全グラフトコポリマー中のセグメントＢを含む側鎖の数を表す。本発明者らは、ｘが少なくとも５、より好ましくは少なくとも１０、さらにより好ましくは少なくとも２０のとき、グラフトコポリマーの粘度指数が特に高いことを見出した。さらに、グラフトコポリマーの最適な増粘効率、ＶＩおよびＨＴＨＳの観点から、ｘは、好ましくは５〜２００、より好ましくは１０〜１５０、さらにより好ましくは２０〜１００に保たれる。
【００９２】
パラメーターｙは、セグメントＡ中の式（Ｉ）で表される化合物から誘導された繰り返し単位の数を反映する。対応する繰り返し単位は、典型的には比較的非極性であり、したがって、ｙが増加するにつれてグラフトコポリマーの極性は減少する。グラフトコポリマーの最適な粘度指数を達成するためには、ｙは、少なくとも１００、より好ましくは少なくとも２００、さらにより好ましくは少なくとも３００であることが望ましい。理想的には、パラメーターｙは、１００〜１，５００、さらにより好ましくは２００〜１，２００、さらにより好ましくは３００〜１，０００の範囲で選択される。理論に縛られることを望むものではないが、出願人は、最適な増粘効率を達成する目的で、骨格の分子量を５０，０００ｇ／ｍｏｌ〜３００，０００ｇ／ｍｏｌに選択することが好ましいと考えている。上記の限界値は、一般的に分子量が増加するにつれて減少する傾向がある永久せん断安定性によって設定される。
【００９３】
パラメーターｚは、単一側鎖内の式（ＩＩ）で表される化合物から誘導された繰り返し単位の数に対応する。換言すれば、パラメーターｚは、側鎖の長さを反映する。置換基Ｒ３の性質に応じて、グラフトコポリマーの側鎖は比較的極性であり、すなわち骨格よりも極性がある。したがって、全グラフトコポリマーの極性は、パラメーターｚが増加するにつれて増加する。一般的に、グラフトコポリマーの粘度指数と同様にその増粘効率も、パラメーターｚが増加するにつれて増加する。したがって、ｚは、典型的には少なくとも１００、好ましくは少なくとも５００、さらにより好ましくは少なくとも７００である。グラフトコポリマーの増粘効率、溶解性およびせん断安定性の間の最適な総合バランスを達成するために、ｚは、１００〜１，５００、好ましくは５００〜１，２００、さらにより好ましくは７００〜１，０００になるように選択される。
【００９４】
したがって、グラフトコポリマーの個々の側鎖の平均分子量は、通常、１，０００，０００ｇ／ｍｏｌ未満、好ましくは７００，０００ｇ／ｍｏｌ未満、特に好ましくは４５０，０００ｇ／ｍｏｌ未満、さらにより好ましくは３５０，０００ｇ／ｍｏｌ未満である。グラフトコポリマーの個々の側鎖の平均分子量Ｍｎは、通常、２０，０００ｇ／ｍｏｌよりも高く、好ましくは５０，０００ｇ／ｍｏｌよりも高い。
【００９５】
グラフトコポリマーの最適な総合性能を達成するために、グラフトコポリマーの各単一側鎖の平均分子量Ｍｎは、２０，０００ｇ／ｍｏｌ〜１，０００，０００ｇ／ｍｏｌ、好ましくは５０，０００ｇ／ｍｏｌ〜７００，０００ｇ／ｍｏｌ、より好ましくは５０，０００ｇ／ｍｏｌ〜３５０，０００ｇ／ｍｏｌの範囲にある。
【００９６】
それにもかかわらず、５００００ｇ／ｍｏｌ超の個々の側鎖の分子量Ｍｎを有するグラフトコポリマーは、粘度指数向上剤としての使用に適している。これらの値は、５００以下、好ましくは２００以下、特に好ましくは１００以下のパラメーターｚに対応する。
【００９７】
さらに、本発明者らは、驚くべきことに、本発明のグラフトコポリマーの増粘効率およびＨＴＨＳは、エンジンオイル添加剤として使用されるとき、比ｘ：ｙが１：５〜１：２０、好ましくは１：８〜１：１５、さらにより好ましくは１：１０〜１：１４である場合に特に高いことを見出した。
【００９８】
本発明の１つの好ましい実施形態では、グラフトコポリマーのセグメントＢは、２０，０００ｇ／ｍｏｌ〜１，０００，０００ｇ／ｍｏｌ、より好ましくは５０，０００ｇ／ｍｏｌ〜７００，０００ｇ／ｍｏｌ、さらにより好ましくは５０，０００ｇ／ｍｏｌ〜２００，０００ｇ／ｍｏｌの全体の数平均分子量Ｍｎを有し、式（ＩＩ）で表される第１の化合物としてのブチルメタクリレートおよび式（ＩＩ）で表される第２の化合物としてのラウリルメタクリレートから誘導された繰り返し単位を含み、ブチルメタクリレートから誘導された繰り返し単位とラウリルメタクリレートから誘導された繰り返し単位とのモル比は１：２〜２：１であり、少なくともセグメントＡは、式（Ｉ）で表される第１の化合物であるシクロオクテンと、式（Ｉ）で表される第２の化合物である３−エチルシクロオクテンとの開環メタセシス重合によって得られる繰り返し単位を含み、シクロオクテンから誘導された繰り返し単位と３−エチルシクロオクテンから誘導された繰り返し単位とのモル比は１：４〜１：１の範囲にある。
【００９９】
さらに別の好ましい実施形態では、グラフトコポリマーのセグメントＢは、２０，０００ｇ／ｍｏｌ〜１，０００，０００ｇ／ｍｏｌ、より好ましくは５０，０００ｇ／ｍｏｌ〜７００，０００ｇ／ｍｏｌ、さらにより好ましくは５０，０００ｇ／ｍｏｌ〜２００，０００ｇ／ｍｏｌの全体の数平均分子量Ｍｎを有し、式（ＩＩ）で表される第１の化合物としてのブチルメタクリレートおよび式（ＩＩ）で表される第２の化合物としてのラウリルメタクリレートから誘導された繰り返し単位を含み、ブチルメタクリレートから誘導された繰り返し単位とラウリルメタクリレートから誘導された繰り返し単位のモル比とは１：２〜２：１であり、少なくともセグメントＡは、式（Ｉ）で表される唯一の化合物であるシクロオクテンの開環メタセシス重合によって得られる繰り返し単位を含む。
【０１００】
式（ＩＶ）中の残基Ｒ５およびＲ６は、互いに独立して、水素原子であるか、または１〜１９個の炭素原子、好ましくは１〜９個の炭素原子、例えば２〜５個の炭素原子を有するアルキル基であってよい。好ましくは、残基Ｒ５およびＲ６は同一である。当業者には容易に理解されるように、残基Ｒ５およびＲ６は、ＲＯＭＰ工程の間に連鎖移動剤として用いられるオレフィンから誘導される。好ましくは、連鎖移動剤は、シス−オレフィン、より好ましくはＣ２−対称シス−オレフィンである。例えば、ＲＯＭＰ工程がシス−オクテンの存在下で行われるとき、Ｒ５およびＲ６は、ｎ−プロピルである。
【０１０１】
概して、本発明のグラフトコポリマーは、式（Ｉ）の化合物から誘導された繰り返し単位の存在により、ポリアルキルメタクリレート（ＰＡＭＡ）よりも良好な増粘効率（ＴＥ）を有する。さらに、グラフトコポリマーは、アルキル（メタ）アクリレート繰り返し単位を含む側鎖の存在により、オレフィンコポリマー（ＯＣＰ）よりも良好な低温挙動も示す。
【０１０２】
グラフトコポリマーを製造する方法
本発明の更なる態様は、上記のグラフトコポリマーを製造する方法に関する。この方法は、以下の工程：
（ａ）式（Ｉ）の少なくとも１種の化合物と、置換されていてもよいシクロアルケニル置換基を有するＡＴＲＰ開始剤とを含む混合物のＲＯＭＰを行って、ポリマーＡを得る工程；
（ｂ）工程（ａ）で得られたポリマーＡの存在下で式（ＩＩ）の化合物のＡＴＲＰを行って、ポリマーＢを得る工程；
（ｃ）工程（ｂ）で得られたポリマーＢの水素化を行って、本発明のグラフトコポリマーを得る工程
を含む。
【０１０３】
したがって、本発明の調製方法の好ましい実施形態は、以下のスキーム１で概略的に表すことができる：
スキーム１：本発明のグラフトコポリマーの調製例
【化９】
2019516828.tif 000010
【０１０４】
本発明の方法は、Ｙ．Ｘｕらにより記載された手順（Ｍａｃｒｏｍｏｌｅｃｕｌｅｓ，２０１２，４５，９６０４−９６１０）と同様に行うことができ、その全開示内容を参照することにより本願に取り入れるものとする。しかしながら、Ｙ．Ｘｕらによる手順とは対照的に、本発明の方法は、ＲＯＭＰ工程（ａ）の直後にＡＴＲＰ工程（ｂ）を用い、最後の工程（ｃ）で水素化を行う。
【０１０５】
方法工程（ａ）〜（ｃ）のこの順序は、Ｙ．Ｘｕらの手順よりも顕著な利点を提供する。Ｙ．Ｘｕらの方法では、ＲＯＭＰの生成物の顕著な分解、特にＡＴＲＰ開始部位の望ましくない減少が起こる。本発明者らは、工程（ａ）で得られたポリマーＡを、ＡＴＲＰのための基体として使用できることを見出した（すなわち本工程（ｂ）で使用）。続く工程では、得られたポリマーＢを水素化して、本発明のグラフトコポリマーを優れた収率で供給することができる。したがって、本発明の方法は、水素化の間にＡＴＲＰ開始部位の望ましくない分解の問題を首尾よく克服する。
【０１０６】
工程（ａ）では、ＲＯＭＰは、式（Ｉ）の少なくとも１種の化合物と、置換されていてもよいシクロアルケニル置換基を有するＡＴＲＰ開始剤との存在下で行われる。反応条件に応じて、式（Ｉ）の化合物と、置換されていてもよいシクロアルケニル置換基を有するＡＴＲＰ開始剤とから誘導された繰り返し単位は、ランダムに、またはブロックコモノマーとして配置されていてよい。この工程は、好ましくは非環式オレフィン、より好ましくは対称非環式オレフィン、例えばシス−オクタ−４−エンである連鎖移動剤の存在下で行われる。工程（ａ）での触媒として、任意の公知のカルベン型メタセシス触媒、好ましくはルテニウム触媒を用いることができる。対応する触媒は、当業者に周知であり、例えば、（１，３−ビス（２，４，６−トリメチルフェニル）−２−イミダゾリジニリデン）ジクロロ（フェニルメチレン）（トリシクロヘキシルホスフィン）ルテニウム（第２世代グラブス触媒）を、この工程に有利には使用することができる。工程（ａ）は、メタセシスに適していることが一般的に知られている溶媒、例えばジクロロメタンまたはクロロホルムの存在下で行うことができる。
【０１０７】
この方法の工程（ｂ）は、工程（ａ）で得られたポリマーＡの存在下での式（ＩＩ）の化合物のＡＴＲＰである。この反応工程は、ＡＴＰＲに通常用いられる条件下で行うことができ、臭化銅（Ｉ）などの銅（Ｉ）塩を触媒として使用することができる。著者らは、銅（Ｉ）塩が、還元剤（例えば２−エチルヘキサン酸錫（ＩＩ）、Ｓｎ（ＥＨ）２）の存在下で銅（ＩＩ）塩からその場で生成される場合には、触媒を特に少量で使用できることを見出した。さらに、これにより、脱酸素化を実施する必要なく、一定量の空気の存在下でＡＴＲＰ工程を行うことが可能になる。
【０１０８】
次の工程（ｃ）では、上記工程（ｂ）で得られたポリマーＢを水素化することで、ポリマーの二重結合が還元される。好ましくは、ポリマーの二重結合の少なくとも８０％、より好ましくは二重結合の少なくとも９０％、さらにより好ましくは二重結合の少なくとも９５％、特に好ましくは二重結合の少なくとも９８％が、この工程で還元される。
【０１０９】
好ましくは、本発明のグラフトコポリマーは、少なくとも９９％の水素化レベルを有する。本発明のグラフトコポリマーにより測定することができる水素化レベルの別の尺度は、ヨウ素価である。ヨウ素価は、グラフトコポリマー１００ｇに付加することができるヨウ素のグラム数を指す。好ましくは、本発明のグラフトコポリマーは、該コポリマー１００ｇ当たり５ｇ以下のヨウ素価を有する。ヨウ素価は、ＤＩＮ５３２４１−１：１９９５−０５に従ってＷｉｊｓ法により測定される。
【０１１０】
還元条件は、ポリマーＢの他の官能基、特にエステル官能基が影響を受けない限り、特に制限されない。例えば、工程（ｃ）は、トシルヒドラジンなどのアシルヒドラジンの存在下で行うことができる。工程（ｃ）の溶媒は、比較的高い沸点を有する芳香族溶媒、例えばｏ−キシレンなどのキシレンであってよい。
【０１１１】
本発明のグラフトコポリマーの使用
本発明の更なる態様は、基油と上記の少なくとも１種のコポリマーとを含む潤滑剤組成物に関する。
【０１１２】
本発明のグラフトコポリマーは、好ましくは高い油溶性を有する。「油溶性」という用語は、基油と本発明のグラフトコポリマーとの混合物が、微視的な相を形成することなく二重に調製され、得られた潤滑剤組成物の重量を基準として、少なくとも０．１重量％、好ましくは少なくとも０．５重量％、より好ましくは少なくとも１重量％、さらにより好ましくは少なくとも４重量％、さらにより好ましくは少なくとも８重量％、特に好ましくは少なくとも１５重量％のグラフトコポリマーを有することを意味する。５０％の固形分が、油中のポリマーの上限値を表す。
【０１１３】
基油は、典型的には、１８〜４０個の炭素原子を有する炭化水素からなり、２６０〜５６６℃（５００〜１０５０Ｆ）の沸点を有する油として定義される。本発明に従って使用される基油は、鉱油、合成油または天然油であってよい。様々な基油の混合物を使用することも同様に可能である。当然のことながら、当業者はこれらの基油に精通している。
【０１１４】
潤滑油配合物の基油は、ＡＰＩ（アメリカ石油協会）に従って各グループに分けられる。鉱油は、グループＩ（非水素添加）と、飽和度、硫黄含有量および粘度指数に応じてグループＩＩおよびＩＩＩ（両方とも水素添加）とに分類される。ＰＡＯは、グループＩＶに対応する。他の全ての基油は、グループＶに包含される。好ましい潤滑剤は、好ましくは、上に詳述した分類のグループＩＩおよび／またはＩＩＩに従った、より好ましくはグループＩＩＩに従った少なくとも１種の基油を含む。
【０１１５】
これらの基油は混合物として使用することもでき、多くの場合、市販されている。
【０１１６】
鉱油自体は公知であり、市販されている。一般的に、これらは鉱油または原油から、蒸留および／または精製、任意に更なる洗浄および仕上げ処理によって得られ、「鉱油」という用語には、特に原油または鉱油の高沸点成分が含まれる。一般に、鉱油の沸点は、５，０００Ｐａで２００℃よりも高く、好ましくは３００℃よりも高い。シェール油の低温炭化、硬質炭のコークス化、空気排除下の褐炭の蒸留、および硬質炭または褐炭の水素化も同様に可能である。したがって、鉱油は、その起源に応じて、芳香族、環式、分岐状および線状の炭化水素の割合が異なる。
【０１１７】
鉱油の芳香族含有量の減少は、鉱油の水素添加によって達成することができる。この場合、水素化によって芳香族成分が還元され、ナフテン系成分が生成される。
【０１１８】
合成油には、有機エステル、例えばジエステルおよびポリエステル、ポリアルキレングリコール、ポリエーテル、合成炭化水素、特にポリオレフィン（中でもポリαオレフィン（ＰＡＯ）が好ましい）、シリコーン油およびペルフルオロアルキルエーテルが含まれる。さらに、ガスから液体（ＧＴＬ）、石炭から液体（ＣＴＬ）またはバイオマスから液体（ＢＴＬ）プロセスに由来する合成基油を使用することが可能である。通常、これらは鉱油よりもいくらか高価であるが、その性能に関して利点がある。
【０１１９】
一般に、原油または鉱油中のパラフィン系、ナフテン系および芳香族画分の間で区別が行われ、パラフィン系画分という用語は、長鎖または高度分岐状のイソアルカンを表し、ナフテン系画分は、シクロアルカンを表す。さらに、鉱油は、その起源および仕上げに応じて、ｎ−アルカン、モノメチル分岐状パラフィンとして知られている分岐度の低いイソアルカン、ならびにヘテロ原子、特にＯ、Ｎおよび／またはＳを有する化合物の異なる画分を有し、これらにはある程度の極性特性が備わっている。しかしながら、個々のアルカン分子は、長鎖分岐基およびシクロアルカン残基と芳香族部分の両方を有することができるので、その割り当てが困難である。本発明の目的のために、この割り当ては、例えばＤＩＮ  ５１３７８に従って行うことができる。極性画分は、ＡＳＴＭ  Ｄ  ２００７に従って測定することもできる。
【０１２０】
好ましい鉱油中のｎ−アルカンの割合は３重量％未満であり、Ｏ、Ｎおよび／またはＳ含有化合物の割合は６重量％未満である。芳香族化合物およびモノメチル分岐状パラフィンの画分は、一般的にいずれの場合も０〜４０重量％の範囲にある。１つの興味深い実施形態では、鉱油は、一般的に１３個よりも多い、好ましくは１８個よりも多い、最も好ましくは２０個よりも多い炭素原子を有するナフテン系およびパラフィン系アルカンを主に含む。これらの化合物の画分は、一般的に６０重量％超、好ましくは８０重量％超であるが、これは制限を課すことを意図するものではない。好ましい鉱油は、いずれの場合も鉱油の全体の重量を基準として、０．５〜３０重量％の芳香族画分、１５〜４０重量％のナフテン系画分、３５〜８０重量％のパラフィン系画分、３重量％までのｎ−アルカン、および０．０５〜５重量％の極性化合物を含む。
【０１２１】
慣用の方法、例えば尿素分離およびシリカゲルによる液体クロマトグラフィーによって行うことができる、特に好ましい鉱油の分析は、例えば以下の構成成分を示し、割合は、使用した特定の鉱油の全体の重量に関すものである：
約１８〜３１個の炭素原子を有するｎ−アルカン：
０．７〜１．０％、
１８〜３１個の炭素原子を有する僅かに分岐したアルカン：
１．０〜８．０％、
１４〜３２個の炭素原子を有する芳香族化合物：
０．４〜１０．７％、
２０〜３２個の炭素原子を有するイソアルカンおよびシクロアルカン：
６０．７〜８２．４％、
極性化合物：
０．１〜０．８％、
損失分：
６．９〜１９．４％。
【０１２２】
鉱油の水素添加（水素化異性化、水素化分解、水素化処理、水素化仕上げ）により、改善されたクラスの鉱油（硫黄含有量の低下、窒素含有量の低下、より高い粘度指数、低い流動点）が得られる。水素の存在下で、これにより本質的に芳香族成分が還元され、ナフテン系成分が生成される。
【０１２３】
鉱油の分析に関する貴重な情報および異なる組成を有する鉱油のリストが、例えばＴ．Ｍａｎｇ，Ｗ．Ｄｒｅｓｅｌ（編）：「Ｌｕｂｒｉｃａｎｔｓ  ａｎｄ  Ｌｕｂｒｉｃａｔｉｏｎ」，Ｗｉｌｅｙ−ＶＣＨ，Ｗｅｉｎｈｅｉｍ  ２００１；Ｒ．Ｍ．Ｍｏｒｔｉｅｒ，Ｓ．Ｔ．Ｏｒｓｚｕｌｉｋ（編）：「Ｃｈｅｍｉｓｔｒｙ  ａｎｄ  Ｔｅｃｈｎｏｌｏｇｙ  ｏｆ  Ｌｕｂｒｉｃａｎｔｓ」，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７；またはＪ．Ｂａｒｔｚ：「Ａｄｄｉｔｉｖｅ  ｆｕｅｒ  Ｓｃｈｍｉｅｒｓｔｏｆｆｅ（潤滑剤用の添加剤）」，Ｅｘｐｅｒｔ−Ｖｅｒｌａｇ，Ｒｅｎｎｉｎｇｅｎ−Ｍａｌｍｓｈｅｉｍ  １９９４に見出すことができる。
【０１２４】
合成油には、有機エステル、例えばジエステルおよびポリエステル、ポリアルキレングリコール、ポリエーテル、合成炭化水素、特にポリオレフィン（中でもポリαオレフィン（ＰＡＯ）が好ましい）、シリコーン油およびペルフルオロアルキルエーテルが含まれる。さらに、ガスから液体（ＧＴＬ）、石炭から液体（ＣＴＬ）またはバイオマスから液体（ＢＴＬ）プロセスに由来する合成基油を使用することが可能である。通常、これらは鉱油よりもいくらか高価であるが、その性能に関して利点がある。
【０１２５】
ＧＴＬ基油は、フィッシャー・トロプシュ誘導基油とも呼ばれることがある。フィッシャー・トロプシュ誘導基油は、当該技術分野において公知である。「フィッシャー・トロプシュ誘導」という用語は、基油がフィッシャー・トロプシュ法の合成生成物であるか、またはそれに由来することを意味する。本発明の潤滑剤組成物中の基油として好都合にも使用され得る適切なフィッシャー・トロプシュ誘導基油は、例えば、欧州特許第０７７６９５９号明細書（ＥＰ０７７６９５９）、欧州特許第０６６８３４２号明細書（ＥＰ０６６８３４２）、国際公開第９７／２１７８８号（ＷＯ９７／２１７８８）、国際公開第００／１５７３６号（ＷＯ００／１５７３６）、国際公開第００／１４１８８号（ＷＯ００／１４１８８）、国際公開第００／１４１８７号（ＷＯ００／１４１８７）、国際公開第００／１４１８３号（ＷＯ００／１４１８３）、国際公開第００／１４１７９号（ＷＯ００／１４１７９）、国際公開第００／０８１１５号（ＷＯ００／０８１１５）、国際公開第９９／４１３３２号（ＷＯ９９／４１３３２）、欧州特許第１０２９０２９号明細書（ＥＰ１０２９０２９）、国際公開第０１／１８１５６号（ＷＯ０１／１８１５６）および国際公開第０１／５７１６６号（ＷＯ０１／５７１６６）に記載されている。
【０１２６】
典型的には、ＡＳＴＭ  Ｄ  ４６２９により適切に測定されるフィッシャー・トロプシュ誘導基油の芳香族含有量は、典型的には１重量％未満、好ましくは０．５重量％未満、より好ましくは０．１重量％未満である。適切には、基油は、全体のパラフィン含有量が少なくとも８０重量％、好ましくは少なくとも８５重量％、より好ましくは少なくとも９０重量％、さらにより好ましくは少なくとも９５重量％、最も好ましくは少なくとも９９重量％である。基油は、適切には、９８重量％よりも高い飽和物含有量（ＩＰ−３６８により測定）を有する。
【０１２７】
好ましくは、基油の飽和物含有量は、９９重量％よりも高く、より好ましくは９９．５重量％よりも高い。さらに好ましくは、０．５重量％の最大ｎ−パラフィン含有量を有する。基油は、好ましくは、ナフテン系化合物の含有量が０重量％〜２０重量％未満、より好ましくは０．５重量％〜１０重量％である。
【０１２８】
典型的には、フィッシャー・トロプシュ誘導基油または基油ブレンドは、１００℃での動粘度（ＡＳＴＭ  Ｄ  ７０４２により測定）が１〜３０ｍｍ２／ｓ（ｃＳｔ）、好ましくは１〜２５ｍｍ２／ｓ（ｃＳｔ）、より好ましくは２〜１２ｍｍ２／ｓ（ｃＳｔ）の範囲にある。好ましくは、フィッシャー・トロプシュ誘導基油は、少なくとも２．５ｍｍ２／ｓ、より好ましくは少なくとも３．０ｍｍ２／ｓの１００℃での動粘度（ＡＳＴＭ  Ｄ  ７０４２により測定）を有する。本発明の１つの実施形態では、フィッシャー・トロプシュ誘導基油は、１００℃での動粘度が５．０ｍｍ２／ｓ以下、好ましくは４．５ｍｍ２／ｓ以下、より好ましくは４．２ｍｍ２／ｓ以下である（例えば「ＧＴＬ  ４」）。本発明の別の実施形態では、フィッシャー・トロプシュ誘導基油は、１００℃での動粘度が８．５ｍｍ２／ｓ以下、好ましくは８ｍｍ２／ｓ以下である（例えば「ＧＴＬ  ８」）。さらに、フィッシャー・トロプシュ誘導基油は、典型的には、４０℃での動粘度（ＡＳＴＭ  Ｄ  ７０４２により測定）が１０〜１００ｍｍ２／ｓ（ｃＳｔ）、好ましくは１５〜５０ｍｍ２／ｓである。
【０１２９】
それに、フィッシャー・トロプシュ誘導基油は、好ましくは、−３０℃未満、より好ましくは−４０℃未満、最も好ましくは−４５℃未満の流動点（ＡＳＴＭ  Ｄ  ５９５０に従って測定）を有する。フィッシャー・トロプシュ誘導基油の引火点（ＡＳＴＭ  Ｄ９２により測定）は、好ましくは１２０℃よりも高く、より好ましくは１４０℃よりも高くさえある。フィッシャー・トロプシュ誘導基油は、好ましくは、１００〜２００の範囲の粘度指数（ＡＳＴＭ  Ｄ  ２２７０に従う）を有する。好ましくは、フィッシャー・トロプシュ誘導基油は、少なくとも１２５、好ましくは１３０の粘度指数を有する。それに、粘度指数が１８０未満、好ましくは１５０未満であることが好ましい。フィッシャー・トロプシュ誘導基油が２種以上のフィッシャー・トロプシュ誘導基油のブレンドを含む場合、上記の値がこの２種以上のフィッシャー・トロプシュ誘導基油のブレンドに適用される。潤滑油組成物は、好ましくは、フィッシャー・トロプシュ誘導基油を８０重量％以上含む。
【０１３０】
合成油には、炭化水素油、例えばオレフィンオリゴマー（ポリαオレフィン基油；ＰＡＯを含む）、二塩基酸エステル、ポリオールエステル、ポリアルキレングリコール（ＰＡＧ）、アルキルナフタレンおよび脱蝋された蝋質の異性化物がさらに含まれる。「Ｓｈｅｌｌ  ＸＨＶＩ」（商標）の名称でＳｈｅｌｌ  Ｇｒｏｕｐにより販売されている合成炭化水素基油を好都合にも使用することができる。
【０１３１】
ポリαオレフィン基油（ＰＡＯ）およびそれらの製造は、当該技術分野において周知である。本発明の潤滑剤組成物に使用することができる好ましいポリαオレフィン基油は、線状Ｃ２〜Ｃ３２、好ましくはＣ６〜Ｃ１６のαオレフィンから誘導することができる。前記ポリαオレフィンの特に好ましい供給原料は、１−オクテン、１−デセン、１−ドデセンおよび１−テトラデセンである。ＰＡＯの製造コストが高いことから、フィッシャー・トロプシュ誘導基油をＰＡＯ基油に代えて使用することが強く望まれている。したがって、好ましくは、基油は、５０重量％よりも多い、好ましくは６０重量％よりも多い、より好ましくは７０重量％よりも多い、さらにより好ましくは８０重量％よりも多い、最も好ましくは９０重量％よりも多いフィッシャー・トロプシュ誘導基油を含む。特に好ましい実施形態では、基油の５重量％以下、好ましくは２重量％以下がフィッシャー・トロプシュ誘導基油ではない。基油の１００重量％が１種以上のフィッシャー・トロプシュ誘導基油をベースとすることがさらにより好ましい。
【０１３２】
典型的には、本発明に従って使用される基油（または基油ブレンド）は、１００℃での動粘度（ＡＳＴＭ  Ｄ４４５に従う）が２．５ｃＳｔ超５．６ｃＳｔ未満である。本発明の好ましい実施形態によれば、基油は、１００℃での動粘度（ＡＳＴＭ  Ｄ４４５に従う）が３．５〜４．５ｃＳｔである。基油が２種以上の基油のブレンドを含む場合、ブレンドは、１００℃での動粘度が３．５〜４．５ｃＳｔである。
【０１３３】
本発明の潤滑剤組成物中に組み込まれる基油の全体の量は、好ましくは、潤滑剤組成物の全体の重量に対して、６０重量％〜９９重量％の範囲、より好ましくは６５重量％〜９０重量％の範囲、最も好ましくは７０重量％〜８５重量％の範囲にある。
【０１３４】
典型的には、本発明の潤滑剤組成物は、燃料経済性を目標とするグレードであるＳＡＥ  Ｊ３００粘度グレード０Ｗ−２０、０Ｗ−３０、０Ｗ−４０、５Ｗ−２０、５Ｗ−３０および５Ｗ−４０で使用されるが、必ずしもこれらに限定されない。現行の０Ｗ−２０よりも低い粘度を有する、新しいＳＡＥ  Ｊ３００粘度グレードが公表されているので、本発明は、これらのより低い粘度の新しいグレードにも大いに適用可能であろう。本発明は、より高い粘度のグレードで使用することもできると考えられる。
【０１３５】
本発明による潤滑剤組成物は、好ましくは、全体の潤滑剤組成物の０．１重量％〜１０重量％、より好ましくは０．２５重量％〜７重量％、さらにより好ましくは０．５重量％〜４重量％の固体ポリマー量で、上記の１種以上の櫛形ポリマーを含む。
【０１３６】
潤滑剤組成物中の本発明のグラフトコポリマーの含有量は、好ましくは、潤滑剤組成物の全体の重量を基準として、０．０１重量％〜４０重量％の範囲、より好ましくは０．５重量％〜２５重量％の範囲、最も好ましくは１重量％〜１５重量％の範囲にある。
【０１３７】
本発明のグラフトコポリマーに加えて、本明細書に詳述される潤滑油組成物は、更なる添加剤を含むことができる。これらの添加剤には、ＶＩ向上剤、流動点向上剤およびＤＩ添加剤（分散剤、洗浄剤、消泡剤、腐食防止剤、酸化防止剤、耐摩耗および極圧添加剤、摩擦調整剤）が含まれる。
【０１３８】
追加的に使用可能なＶＩ向上剤には、特に、本発明のグラフトコポリマーとは異なる、アルコール基中に１〜３０個の炭素原子を有するポリ（アルキル（メタ）アクリレート）（ＰＡＭＡ；分散剤、耐摩耗添加剤および／または摩擦調整剤としての有利な追加特性を有するＮ／Ｏ官能基部分）、およびポリ（イソ）ブテン（ＰＩＢ）、フマレート−オレフィンコポリマー、スチレン−マレエートコポリマー、水素化スチレン−ジエンコポリマー（ＨＳＤ）およびオレフィンコポリマー（ＯＣＰ）が含まれる。
【０１３９】
流動点向上剤には、特に、アルコール基中に１〜３０個の炭素原子を有するポリアルキル（メタ）アクリレート（ＰＡＭＡ）が含まれる。
【０１４０】
潤滑油用のＶＩ向上剤と流動点向上剤をまとめることは、Ｔ．Ｍａｎｇ，Ｗ．Ｄｒｅｓｅｌ（編）：「Ｌｕｂｒｉｃａｎｔｓ  ａｎｄ  Ｌｕｂｒｉｃａｔｉｏｎ」，Ｗｉｌｅｙ−ＶＣＨ，Ｗｅｉｎｈｅｉｍ  ２００１：Ｒ．Ｍ．Ｍｏｒｔｉｅｒ，Ｓ．Ｔ．Ｏｒｓｚｕｌｉｋ（編）：「Ｃｈｅｍｉｓｔｒｙ  ａｎｄ  Ｔｅｃｈｎｏｌｏｇｙ  ｏｆ  Ｌｕｂｒｉｃａｎｔｓ」，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７；またはＪ．Ｂａｒｔｚ：「Ａｄｄｉｔｉｖｅ  ｆｕｅｒ  Ｓｃｈｍｉｅｒｓｔｏｆｆｅ（潤滑剤用の添加剤）」，Ｅｘｐｅｒｔ−Ｖｅｒｌａｇ，Ｒｅｎｎｉｎｇｅｎ−Ｍａｌｍｓｈｅｉｍ  １９９４にも詳述されている。
【０１４１】
適切な分散剤には、ポリ（イソブチレン）誘導体、例えばポリ（イソブチレン）スクシンイミド（ＰＩＢＳＩ）；Ｎ／Ｏ官能基を有するエチレン−プロピレンオリゴマーが含まれる。
【０１４２】
好ましい洗浄剤には、金属含有化合物、例えばフェノキシド；サリチル酸塩；チオホスホン酸塩、特にチオピロホスホン酸塩、チオホスホン酸塩およびホスホン酸塩；スルホン酸塩および炭酸塩が含まれる。これらの化合物は、金属として特にカルシウム、マグネシウムおよびバリウムを含むことができる。これらの化合物は、好ましくは中性または過塩基性の形態で使用することができる。
【０１４３】
特に興味深いものとして追加で挙げられるのが消泡剤であり、多くの場合、これはシリコーン含有消泡剤とシリコーン不含消泡剤とに分けられる。シリコーン含有消泡剤には、線状ポリ（ジメチルシロキサン）および環状ポリ（ジメチルシロキサン）が含まれる。使用することができるシリコーン不含消泡剤は、多くの場合、ポリエーテル、例えばポリ（エチレングリコール）またはトリブチルリン酸塩である。
【０１４４】
特定の実施形態では、本発明の潤滑油組成物は、腐食防止剤を含むことができる。多くの場合、これらは防錆添加剤と金属不動態化剤／不活性化剤とに分けられる。使用される防錆添加剤は、とりわけ、スルホン酸塩、例えば石油スルホン酸塩または（多くの場合、過塩基性）合成アルキルベンゼンスルホン酸塩、例えばジノニルナフテンスルホン酸塩；カルボン酸誘導体、例えばラノリン（羊毛脂）、酸化パラフィン、ナフテン酸亜鉛、アルキル化コハク酸、４−ノニルフェノキシ−酢酸、アミドおよびイミド（Ｎ−アシルサルコシン、イミダゾリン誘導体）；アミン中和モノおよびジアルキルリン酸塩；モルホリン、ジシクロヘキシルアミンまたはジエタノールアミンであってよい。金属不動態化剤／不活性化剤には、ベンゾトリアゾール、トリルトリアゾール、２−メルカプトベンゾチアゾール、ジアルキル−２，５−ジメルカプト−１，３，４−チアジアゾール；Ｎ，Ｎ’−ジサリチリデンエチレンジアミン、Ｎ，Ｎ’−ジサリチリデンプロピレンジアミン；ジアルキルジチオリン酸亜鉛およびジアルキルジチオカルバメートが挙げられる。
【０１４５】
更なる好ましい添加剤の群は、酸化防止剤の群である。酸化防止剤には、例えば、フェノール、例えば２，６−ジ−ｔｅｒｔ−ブチルフェノール（２，６−ＤＴＢ）、ブチル化ヒドロキシトルエン（ＢＨＴ）、２，６−ジ−ｔｅｒｔ−ブチル−４−メチルフェノール、４，４’−メチレンビス（２，６−ジ−ｔｅｒｔ−ブチルフェノール）；芳香族アミン、特にアルキル化ジフェニルアミン、Ｎ−フェニル−１−ナフチルアミン（ＰＮＡ）、ポリマー２，２，４−トリメチルジヒドロキノン（ＴＭＱ）；硫黄およびリンを含む化合物、例えば金属ジチオリン酸塩、例えばジチオリン酸亜鉛（ＺｎＤＴＰ）、「ＯＯＳトリエステル」、すなわちジチオリン酸とオレフィン、シクロペンタジエン、ノルボルナジエン、α−ピネン、ポリブテン、アクリル酸エステル、マレイン酸エステル（燃焼時に無灰）からの活性化二重結合との反応生成物；有機硫黄化合物、例えばジアルキルスルフィド、ジアリールスルフィド、ポリスルフィド、修飾チオール、チオフェン誘導体、キサントゲン酸、チオグリコール、チオアルデヒド、硫黄含有カルボン酸；複素環式硫黄／窒素化合物、特にジアルキルジメルカプトチアジアゾール、２−メルカプトベンズイミダゾール；亜鉛およびメチレンビス（ジアルキルジチオカルバメート）；有機リン化合物、例えばトリアリールおよびトリアルキルホスファイト；有機銅化合物ならびに過塩基性カルシウムおよびマグネシウムベースのフェノレートおよびサリチレートが含まれる。
【０１４６】
好ましい耐摩耗（ＡＷ）および極圧（ＥＰ）添加剤には、リン化合物、例えばトリアルキルホスフェート、トリアリールホスフェート、例えばトリクレジルホスフェート、アミン中和モノおよびジアルキルホスフェート、エトキシル化モノおよびジアルキルホスフェート、ホスファイト、ホスホネート、ホスフィン；硫黄およびリンを含む化合物、例えば金属ジチオリン酸塩、例えばＣ３〜１２ジアルキルジチオリン酸亜鉛（ＺｎＤＴＰ）、ジアルキルジチオリン酸アンモニウム、ジアルキルジチオリン酸アンチモン、ジアルキルジチオリン酸モリブデン、ジアルキルジチオリン酸鉛、「ＯＯＳトリエステル」、すなわちジチオリン酸とオレフィン、シクロペンタジエン、ノルボルナジエン、α−ピネン、ポリブテン、アクリル酸エステル、マレイン酸エステルからの活性化二重結合との反応生成物、トリフェニルホスホロチオネート（ＴＰＰＴ）；硫黄および窒素を含む化合物、例えば亜鉛ビス（アミルジチオカルバメート）またはメチレンビス（ジ−ｎ−ブチルジチオカルバメート）；元素状硫黄およびＨ２Ｓ硫化炭化水素（ジイソブチレン、テルペン）を含む硫黄化合物；硫化グリセリドおよび脂肪酸エステル；過塩基性スルホン酸塩；塩素化合物またはグラファイトもしくは二硫化モリブデンなどの固体が含まれる。
【０１４７】
更なる好ましい添加剤の群は、摩擦調整剤の群である。使用される摩擦調整剤には、機械的に活性な化合物、例えば二硫化モリブデン、グラファイト（フッ素化グラファイトを含む）、ポリ（トリフルオロエチレン）、ポリアミド、ポリイミド；吸着層を形成する化合物、例えば長鎖カルボン酸、脂肪酸エステル、エーテル、アルコール、アミン、アミド、イミド；摩擦化学反応により層を形成する化合物、例えば飽和脂肪酸、リン酸およびチオリン酸エステル、キサントゲン酸塩、硫化脂肪酸；ポリマー様の層を形成する化合物、例えばエトキシル化ジカルボン酸部分エステル、ジアルキルフタレート、メタクリレート、不飽和脂肪酸、硫化オレフィンまたは有機金属化合物、例えばモリブデン化合物（ジチオリン酸モリブデンおよびジチオカルバミン酸モリブデンＭｏＤＴＣ）ならびにＺｎＤＴＰ、銅含有有機化合物とのそれらの組合せが含まれる。
【０１４８】
上記で詳述した添加剤のいくつかは、複数の機能を果たすことができる。例えばＺｎＤＴＰは、主に耐摩耗添加剤および極圧添加剤であるが、酸化防止剤および腐食防止剤（ここでは金属不動態化剤／不活性化剤）の特性も有する。
【０１４９】
上記で詳述した添加剤は、とりわけ、Ｔ．Ｍａｎｇ，Ｗ．Ｄｒｅｓｅｌ（編）：「Ｌｕｂｒｉｃａｎｔｓ  ａｎｄ  Ｌｕｂｒｉｃａｔｉｏｎ」，Ｗｉｌｅｙ−ＶＣＨ，Ｗｅｉｎｈｅｉｍ  ２００１；Ｊ．Ｂａｒｔｚ：「Ａｄｄｉｔｉｖｅ  ｆｕｅｒ  Ｓｃｈｍｉｅｒｓｔｏｆｆｅ（潤滑剤用の添加剤）」，Ｅｘｐｅｒｔ−Ｖｅｒｌａｇ，Ｒｅｎｎｉｎｇｅｎ−Ｍａｌｍｓｈｅｉｍ  １９９４；Ｒ．Ｍ．Ｍｏｒｔｉｅｒ，Ｓ．Ｔ．Ｏｒｓｚｕｌｉｋ（編）：「Ｃｈｅｍｉｓｔｒｙ  ａｎｄ  Ｔｅｃｈｎｏｌｏｇｙ  ｏｆ  Ｌｕｂｒｉｃａｎｔｓ」，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７により詳細に記載されている。これらの文献の全体は、参照により本明細書に組み込まれる。
【０１５０】
好ましい潤滑油組成物は、ＡＳＴＭ  Ｄ  ４４５により４０℃で測定した粘度が１０〜１２０ｍｍ２／ｓの範囲、より好ましくは２０〜１００ｍｍ２／ｓの範囲にある。最適なエンジン保護を達成するために、潤滑油組成物の動粘度ＫＶ１００は、好ましくは少なくとも５．０ｍｍ２／ｓ、より好ましくは少なくとも７．０ｍｍ２／ｓ、さらにより好ましくは少なくとも８．０ｍｍ２／ｓ、最も好ましくは少なくとも１０．０ｍｍ２／ｓである。
【０１５１】
本発明の特定の態様では、好ましい潤滑油組成物は、ＡＳＴＭ  Ｄ  ２２７０により測定した粘度指数（ＶＩ）が１００〜５００の範囲、より好ましくは１５０〜４００の範囲、最も好ましくは２００〜３５０の範囲にある。
【０１５２】
適切な潤滑油組成物は、ＤＩＮ  ５１３５０−６（２０時間、円錐ころ軸受）によるＰＳＳＩが１００以下である。ＰＳＳＩは、より好ましくは６５以下、特に好ましくは２５以下である。
【０１５３】
本発明の潤滑油組成物は、特に、内燃機関用のエンジンオイル、ガソリンまたはディーゼルエンジンまたは作動油として使用することができる。
【０１５４】
したがって、本発明の１つの態様は、上記の潤滑剤組成物を含む内燃機関に関する。本発明の更なる態様は、本発明の作動液を含む油圧系統に関する。
【０１５５】
実施例
材料：シクロオクテン（９５％）、シス−４−オクテン（９７％）、ブチル−およびラウリルメチルメタクリレートを商業的供給元から購入し、必要に応じて減圧蒸留により精製した。Ｎｅｓｔｅ  Ｏｉｌ  Ｎ．Ｖ．（ベルギー）製のグループＩＩＩ基油ＮｅｘＢａｓｅ（登録商標）３０４３を、潤滑剤組成物の調製に使用した。ＮｅｘＢａｓｅ（登録商標）３０４３は、０．８３１ｇ／ｍｌの密度を有し、水素化された高度イソパラフィン性炭化水素を含む、接触水素化異性化および脱蝋された無色の基油である。
【０１５６】
ポリマーの特性：モノマーおよびポリマーの１Ｈ−ＮＭＲスペクトルを、重水素化クロロホルム（ＣＤＣｌ３）中でＢｒｕｋｅｒ  ＡＶ５００およびＨＤ５００分光計により記録した。化学シフトは、内部標準として７．２６ｐｐｍの溶媒ピークと比較して求める。モル質量および分散度（Ｄ）は、３つのＰＬｇｅｌ  ５μｍ  Ｍｉｘｅｄ−Ｃカラムおよび屈折率検出器（ＨｅｗｌｅｔｔＰａｃｋａｒｄ  １０４７Ａ）が備わったＡｇｉｌｅｎｔ  １１００シリーズによる３５℃でのＳＥＣにより得た。クロロホルム（ＣＨＣｌ３）を流速１ｍＬ／分で移動相として用い、サンプルをＣＨＣｌ３中で１ｍｇ／ｍＬの濃度で調製した。この系は、ポリスチレン標準によって較正した。熱重量分析（ＴＧＡ）は、２０ｍＬ／分の窒素流下でＴＡ  Ｉｎｓｔｒｕｍｅｎｔｓ  Ｑ５００により実施した。１０〜１５ｍｇのサンプルを１０℃／分の加熱速度で２０〜３８０℃に加熱した。サンプルを等温実験において２０℃／分の速度で所望の温度に加熱し、次いで一定温度で６時間維持した。
【０１５７】
表３〜５に示す粘度データは、以下のとおり得た：ポリマー増粘基油の温度依存性粘度は、水浴と直列にある、ペルチェ温度コントローラーが備わった同心円筒形状を有するＴＡ  Ｉｎｓｔｒｕｍｅｎｔ  ＡＲ−Ｇ２レオメーターにより測定した。外側のシリンダーに、約１２ｍＬの  ポリマー添加剤の油溶液を入れ、外側および内側の円錐形シリンダー間のギャップを２０００μＭに設定した。周波数は、０〜１４０℃の範囲の選択された温度で回転モードで１≦ω≦１００ラジアン／秒の間で掃引した。
【０１５８】
得られた動的粘度データを、ポリマー溶液の密度で値を割ることによって動粘度（ＫＶ）に変換した。希釈ポリマー−潤滑剤混合物の密度は、基油の密度（０．８３１ｇ／ｍＬ）に等しいと仮定した。
【０１５９】
４０℃および１００℃での動粘度を使用して、ＡＳＴＭ  ２２７０に従った粘度指数（ＶＩ）値を得た。
【０１６０】
実施例１：グラフトコポリマーＰ１〜Ｐ１０
本発明のグラフトコポリマーＰ１〜Ｐ１０を、スキーム２に示される手順に従って合成した：
【化１０】
2019516828.tif 000011
スキーム２：順次にＲＯＭＰ、ＡＲＧＥＴ  ＡＴＲＰ、および水素化を行って、グラフトコポリマーＰ１〜Ｐ１０を調製する。
【０１６１】
工程（ａ）
ポリマーＡの合成は、Ｙ．Ｘｕらの手順に従って行った（Ｍａｃｒｏｍｏｌｅｃｕｌｅｓ，２０１２，４５，９６０４−９６１０）。
【０１６２】
ＣＨＣｌ３（１Ｍ）中のモノマー混合物として、シス−シクロオクテン（ＣＯＥ）、３−エチル−ＣＯＥおよびα−ブロモイソブチレート官能化シス−シクロオクテン（ＢｒＩＣＯＥ）の溶液を使用した。このモノマー溶液を、ｆｒｅｅｚｅ−ｐｕｍｐ−ｔｈａｗの３回サイクルにより脱気し、乾燥ＣＨＣｌ３０．２ｍＬに溶解した（１，３−ビス（２，４，６−トリメチルフェニル）−２−イミダゾリジニリデン）ジクロロ（フェニルメチレン）（トリシクロヘキシルホスフィン）ルテニウムの溶液（Ｇｒｕｂｂｓ第２世代触媒、Ｇ２）を、シリンジを使用して反応フラスコに移した。次いで、適量の連鎖移動剤（ＣＴＡ）としてのシス−４−オクテンを添加して、［モノマー］：［ＣＴＡ］：［Ｇ２］の最終モル比が４，０００：３０：１の反応混合物を得た。５０℃で１８時間撹拌して反応させた後に、室温で０．１ｍＬのエチルビニルエーテルによりクエンチした。ポリマーを冷メタノールから沈殿させ、真空中で乾燥させた。
【０１６３】
工程（ａ）で得られたポリマーＡは、８モル％の官能性モノマーを開始部位として含んでおり、これは本発明の得られたグラフトコポリマー中のポリオレフィン骨格の１００個の炭素原子当たり１つの側鎖に対応する。
【０１６４】
工程（ｂ）
三つ口フラスコ中で、ポリオレフィン前駆体（ＰＯ−Ｂｒ）、ブチルメタクリレート（ＢｕＭＡ）、ラウリルメタクリレート（ＬＭＡ）、２−エチルヘキサン酸錫（ＩＩ）（Ｓｎ（ＥＨ）２）およびＮ，Ｎ，Ｎ’，Ｎ’’，Ｎ’’−ペンタメチルジエチレン−トリアミン（ＰＭＤＥＴＡ）の溶液を、ＣｕＢｒ２の添加前に３０分間アルゴンバブリングすることによって完全に脱気した。反応物である［モノマー］：［ＰＯ−Ｂｒ］：［ＣｕＢｒ２］：［Ｓｎ（ＥＨ）２］：［ＰＭＤＥＴＡ］の最終モル比は、電子移動（ＡＲＧＥＴ）原子移動ラジカル重合（ＡＴＲＰ）により再生された活性化剤中で２０００：１：０．１：０．５：０．１であった。反応混合物を７０℃で１６時間撹拌した後、氷浴で冷却し、空気中に開放した。ポリマーをメタノールから沈殿させ、乾燥させ、クロロホルムに溶解し、塩基性アルミナカラムに通して、色彩に富んだ残留銅触媒を除去した。最終ポリマーＢを、大過剰のメタノールからの別の沈殿および真空中での一晩の乾燥によって得た。
【０１６５】
したがって、アルキルメタクリレートをポリオレフィン骨格にグラフトさせるために、順次にＲＯＭＰおよびＡＲＧＥＴ  ＡＴＲＰを実施した。ＡＴＲＰマクロ開始剤は、α−ブロモイソ酪酸官能化シス−シクロオクテン（３−ＢｒＩ−ＣＯＥ）、シス−シクロオクテン（ＣＯＥ）、および３−エチル−ＣＯＥ（ＥｔＣＯＥ）のＲＯＭＰから合成した。骨格の結晶化度がポリマー添加剤の性能に及ぼす影響を調べるために、８％のＢｒＩＣＯＥおよび［ＣＯＥ］：［ＥｔＣＯＥ］モル比を１００：０および２５：７５として２つのＡＴＲＰマクロ開始剤を調製した。
【０１６６】
著者らは、ＲＯＭＰ合成ポリマー前駆体の水素化が熱分解をもたらし、ＡＴＲＰ開始部位に逆に影響を及ぼすことを見出した。本発明の方法では、ＡＴＲＰ用の開始剤は、水素化反応の前にポリオレフィン前駆体上にメタクリレートを拡散させることに基づく（スキーム１および２を参照されたい）。メタクリレートをベースとするモノマーのアルキル基は、粘度調整剤としての最終ポリマーの性能にとって特に重要である。より短いアルキル鎖（Ｃ３〜Ｃ７）は、低温でのポリマー分子のコイルサイズを決定する一方で、中間鎖（Ｃ８〜Ｃ１４）は油溶性と関係がある。
【０１６７】
工程（ｂ）では、還元剤（ここではＳｎ（ＥＨ）２）は、ＡＴＲＰ活性化剤Ｃｕ（Ｉ）を酸化的に安定な臭化Ｃｕ（ＩＩ）から常に再生していた。したがって、空気に敏感なＣｕ（Ｉ）を添加せず、それに伴って厳密な脱酸素は行わずに重合反応を行い、酸素は３０分間のアルゴンバブリングにより開始時のみ除去した。さらに、数ｐｐｍのＣｕＢｒ２ですら還元剤の存在下でＡＴＲＰを首尾よく行うのに十分であることを見出した。したがって、この作業における［モノマー］：［ＰＯ−Ｂｒ］：［ＣｕＢｒ２］：［Ｓｎ（ＥＨ）２］：［ＰＭＤＥＴＡ］の反応物のモル比は、２０００：１：０．１：０．５：０．１に選択し、このうちＣｕをベースとする触媒の量は、標準的なＡＴＲＰで使用される触媒の約１０ｐｐｍに減少させていた。単純な装置と低い触媒濃度の両方が、特に工業的規模で実施される場合、この方法にとって特に有利である。
【０１６８】
上記の工程（ａ）および（ｂ）を行って、２つの異なるポリマーＢを調製し、その分子組成を下記の表１に示す。単離後、ポリマーＢを、続く工程（ｃ）でマクロ開始剤として用いた。
【０１６９】
【表１】
2019516828.tif 000012
ａ  ＳＥＣにより測定。ｂ １Ｈ  ＮＭＲから計算。
【０１７０】
以下では、マクロ開始剤１のポリ（ＣＯＥ０．２４−ｓｔａｔ−ＥｔＣＯＥ０．６８−ｓｔａｔ−ＢｒＩＣＯＥ０．０８）およびマクロ開始剤２のポリ（ＣＯＥ０．９２−ｓｔａｔ−ＢｒＩＣＯＥ０．０８）は、それぞれ「ＣＥ１５０」および「Ｃ５０」と称する。
【０１７１】
工程（ｃ）
工程（ｂ）で得られたポリマーＢ、ｐ−トシルヒドラジド、トリブチルアミンおよび微量のＢＨＴの混合物を、トルエンと共に３時間還流し、室温まで冷却させた。大過剰のメタノールからの沈殿により水素化ポリマーを回収し、一晩真空乾燥させた。
【０１７２】
得られたグラフトコポリマーＰ１〜Ｐ１０の組成を表２にまとめる。
【０１７３】
【表２】
2019516828.tif 000013
ａ  一般式は、ＬｎＢｍ−Ｃ５０またはＬｎＢｍ−ＣＥ１５０と略記されるポリ（ＣＯＥｘ−ｓｔａｔ−ＥｔＣＯＥｙ−ｓｔａｔ−ＢｒＩＣＯＥ０．０８）−ｇｒａｆｔ−ポリ（ＬＭＡｎ−ｓｔａｔ−ＢｕＭＡｍ）であり、式中、ｎおよびｍは、側鎖におけるそれぞれＬＭＡとＢｕＭＡの四捨五入したモル比である。
ｂ  ＳＥＣにより測定。
Ｍｎｂは、全グラフトコポリマーの分子量Ｍｎを表す。
ｃ １Ｈ−ＮＭＲから計算。
Ｍｎｃは、メタクリレート繰り返し単位の数に基づき計算された側鎖の全体の分子量Ｍｎを表す。
【０１７４】
実施例２：グラフトコポリマーＰ１〜Ｐ３の増粘効率
表２に列挙したグラフトコポリマーＰ１〜Ｐ３を、９０℃で一晩撹拌することによりグループ（ＩＩＩ）基油、Ｎｅｘｂａｓｅ（登録商標）３０４３に溶解した。得られた潤滑剤組成物を、２０℃の間隔で０℃〜１４０℃の間に加熱し、動粘度を測定した。
【０１７５】
相対的な増粘寄与率（ＲＴＣ）は、
・粘度および基油とは無関係である、ポリマーのＶＩ性能
・基油粘度とは無関係である、ある一定の基油の溶解力に対する増粘効率
の尺度である。
【０１７６】
ＲＴＣは、以下の関係式：
【数１】
2019516828.tif 000014
［式中、ηは、測定した動粘度であり、
ポリマー％は、潤滑剤組成物の全体の重量を基準とした、重量パーセント表記の溶解グラフトコポリマーの量である］に従って計算した。
【０１７７】
異なる温度でのコポリマーＰ１〜Ｐ３のＲＴＣを図１に示す。
【０１７８】
Ｐ３は、約１００℃の所望の範囲の温度による増粘寄与率の増加を示す。試験したグラフトコポリマーＰ１〜Ｐ３は、高いＲＴＣを示す。
【０１７９】
グラフトコポリマーＰ３の性能をより良好に評価するために、基油中のＰ３の含有量は、得られた潤滑剤組成物の１００℃での動粘度（ＫＶ１００）が８．１〜８．４ｃＳｔの範囲になるように調節した。異なる濃度でのＰ３の測定した動粘度（ＫＶ）を、温度の関数として図２に示す。
【０１８０】
注目すべきことに、基油中で０．８重量％のこのグラフトコポリマーにより、８．４ｃＳｔのＫＶ１００が得られ、これは市販のポリマー添加剤と比較してかなり低い。
【０１８１】
ＡＲＧＥＴ  ＡＴＲＰ反応の変換を制御することにより、異なる側鎖長を有するグラフトコポリマーＰ１〜Ｐ３を合成した。Ｐ１、Ｐ２およびＰ３グラフトコポリマーは、ＣＥ１５０にグラフトされたポリ（ラウリルメタクリレート）側鎖を含み、Ｐ１については最も短い側鎖を有し、Ｐ３については最も長い側鎖を有していた。測定した粘度特性を表３にまとめ、図３に示す。潤滑剤ブレンドのＫＶ４０およびＫＶ１００を基油のＫＶ４０およびＫＶ１００と比較することにより、全てのポリマー添加剤について強力な増粘力が観察された。Ｐ３中の長いポリ（ラウリルメタクリレート）鎖は、１００℃でより強い分子間相互作用およびより高い増粘効率をもたらし、すなわち、Ｐ１およびＰ２と比較して、８．４ｃＳｔのＫＶ１００を達成するためにはより低い濃度のＰ３が必要であった。Ｐ３溶液のより低いＫＶ４０は、より高いＶＩを生ずる油中のポリマー鎖の数が少ないためと考えられる。さらに、Ｐ３は、長いポリ（ラウリルメタクリレート）鎖の延長により、Ｐ１およびＰ２よりも高いＫＶ１４０を生じた（図４を参照されたい）。
【０１８２】
【表３】
2019516828.tif 000015
＊添字の値は、１Ｈ−ＮＭＲから計算したＬＭＡ繰り返し単位の数を示す。
【０１８３】
同じポリオレフィン骨格ＣＥ１５０から３つのグラフトコポリマーＰ３、Ｐ４およびＰ５（表２）を調製した。それらの側鎖は、ＬＭＡおよびＢｕＭＡを０〜６０％の様々なモル割合のＢｕＭＡを伴って含む。Ｐ３〜Ｐ５を含む潤滑剤組成物のＫＶを、図４の温度に対してプロットし、表４にまとめて、潤滑剤性能のための側鎖極性の重要性を説明する。配合潤滑剤組成物が８．１〜８．４ｃＳｔの範囲のＫＶ１００を示すように基油中のポリマー濃度を再度選択した。
【０１８４】
Ｐ４は、より極性の高い側鎖を含むが、Ｐ３は、より高い温度での増粘が明らかにより効果的であり、Ｐ４よりも低い濃度で（Ｐ３については０．８重量％対Ｐ４については１．０重量％）８．４ｃＳｔのＫＶ１００を示した。これは、長いアルキル基（Ｃ１２）からなるＰ３側鎖に多くのＬＭＡ単位が存在することによって説明できると考えられる。繰り返し単位上のより長い炭化水素基は、コイルの膨張およびポリマー分子のもつれ増大をもたらし、これは側鎖の極性よりも重要な因子となると考えられる。さらに、高温でのＢｕＭＡの完全な溶解は、その極性が分子間相互作用に影響をもたらし、結果としてＰ４の効率が低下する。しかしながら、Ｐ５は、Ｐ３と同様の濃度０．７重量％で８．１のＫＶ１００を生ずる。それには側鎖のＬＭＡ単位と一緒に多数のＢｕＭＡが関係している可能性があり、Ｐ３のＬＭＡ単位の性能を模倣する。一方で、Ｐ３、Ｐ４およびＰ５は、低温（０℃、図４の挿入グラフを参照されたい）で異なる挙動を示した。ＫＶ０は、側鎖の極性が増加するにつれて減少した。したがって、ＶＩは、ＢｕＭＡモル比が６０％まで増加するにつれて顕著に増加し（表４）、これを超えるとグラフトコポリマーは室温で基油に不溶性となる。向上したＶＩは、球状立体配置の形成に起因している可能性があり、これは低温での油不混和性ＢｕＭＡ部分の存在下でより好ましい。この観察から、側鎖極性が低温特性に影響を及ぼし、側鎖のモル質量がグラフトコポリマーの高温性能を確かに補助すると考えられる。
【０１８５】
【表４】
2019516828.tif 000016
＊添字の値は、１Ｈ−ＮＭＲから計算したＬＭＡ繰り返し単位の数を示す。
【０１８６】
Ｐ７〜Ｐ１０（表２を参照されたい）は、様々なモル比のブチルメタクリレートおよびラウリルメタクリレートを、ＣＯＥおよびＢｒＩＣＯＥ、Ｃ５０から製造されたポリオレフィン骨格にグラフトすることによって調製した。Ｐ７、Ｐ８、およびＰ９は、粘度測定のために基油に配合した。測定した結果は、ＫＶ１００が８．１〜８．４ｃＳｔの選択された添加率に関して図５に示している。
【０１８７】
同等の側鎖長を有するＰ７およびＰ８の粘度挙動から明らかになったことは、Ｃ５０にグラフトされた側鎖に４０％までのＢｕＭＡを組み込むことによってポリマー添加剤の性能が影響を受けないことである。しかしながら、より長くてより極性の高いＢｕＭＡ６０％およびＬＭＡ４０％のペンダント鎖を有するＰ９は、粘度の温度依存性を減少させ、より高いＶＩを引き起こした（表５）。
【０１８８】
最後に、類似の側鎖の長さおよび組成を有するＰ５およびＰ９（表２）の特性をより詳細に調べた。分かりやすくするために、グラフトコポリマーＰ５およびＰ９の化学構造を以下に示す：
Ｐ５
水素化ポリ（ＬＭＡ３２０ＢｕＭＡ４９０−ｇ−ＣＯＥ２５０ＥｔＣＯＥ７００）
【化１１】
2019516828.tif 000017
［式中、ＬＭＡ、ＢｕＭＡ、ＣＯＥ、およびＥｔＣＯＥは、それぞれラウリルメタクリレート、ブチルメタクリレート、シクロオクテン、およびエチルシクロオクテンを表す。式中の値は、１Ｈ−ＮＭＲ分光法により計算したものであり、ポリマー鎖中の繰り返し単位の数を示す］
Ｐ９
水素化ポリ（ＬＭＡ２８０ＢｕＭＡ４４０−ｇ−ＣＯＥ３４０）
【化１２】
2019516828.tif 000018
【０１８９】
Ｐ５、ＣＥ１５０の骨格は、Ｐ９と比較してより高いモル質量を有するが、Ｐ９改質潤滑剤組成物のＶＩは、Ｐ５改質潤滑剤組成物のＶＩよりも僅かに高い。これは、Ｐ９骨格の結晶化度が増加すると、高温でより強い分子間相互作用が誘発され、そのモル質量がより小さいにもかかわらずＶＩ向上を引き起こすと考えられる。
【０１９０】
【表５】
2019516828.tif 000019
【０１９１】
結論
ポリオレフィン骨格およびＰＡＭＡ側鎖を有するグラフトコポリマーをベースとする一連の潤滑添加剤を、逐次に環状モノマーのＲＯＭＰならびにブチル−およびラウリルメタクリレートのＡＲＧＥＴ  ＡＴＲＰによって合成した。油溶性ポリマーは水素化によって得られ、０〜１４０℃の温度範囲にわたる粘度特性を試験した。［ＬＭＡ］：［ＢｕＭＡ］のモル比を調整して、グラフトコポリマーの最適な溶解度性能を達成し、反応変換率を変えて、側鎖の所望のモル質量を達成した。側鎖極性が高いほど、ポリマーの溶解度の限界内で、ＢｕＭＡ６０％のモル割合がより効果的であると結論付けることができる。それに、より高いＶＩが、側鎖により高いモル質量を有するグラフトコポリマーを配合した潤滑剤について観察された。さらに、骨格の結晶化度がグラフトコポリマーの粘度改質性能に直接影響を及ぼすことが示された。
【０１９２】
実施例３：高温高せん断（ＨＴＨＳ）粘度の測定
グラフトコポリマーＰ３を、９０℃で一晩撹拌することによりグループ（ＩＩＩ）基油、Ｎｅｘｂａｓｅ（登録商標）３０４３に溶解した。５重量％のＰ３を含む潤滑剤組成物のせん断速度による粘度の変化を、４０℃および１００℃で測定した。
【０１９３】
対応する結果を図６に示す。
【０１９４】
図６が示しているのは、高せん断速度でのグラフの非線形部分が、系の非ニュートン挙動を示すことである。この一時的な粘度の低下は、ポリマー鎖がランダムコイル形状からずれることと、高せん断速度での鎖のもつれの部分的な損失とに起因する。この挙動は、力が除去されて、ポリマー鎖がランダムな立体配座に戻るとき、完全に可逆的である。
【０１９５】
この結果から、本発明のグラフトコポリマーＰ３が優れたせん断安定性を有することが確認される。
【０１９６】
実施例４：
本発明のグラフトコポリマーＰ５およびＰ９ならびに参考例、線状ＯＣＰおよびオレフィン星形コポリマーを、９０℃で一晩撹拌することによりグループ（ＩＩＩ）基油、Ｎｅｘｂａｓｅ（登録商標）３０４３に溶解した。続けて、得られた潤滑剤組成物の動粘度、粘度指数（ＶＩ）およびＨＴＨＳを測定した。
【０１９７】
コールドクランキングシミュレーター（ＣＣＳ）値を、標準ＡＳＴＭ  Ｄ５２９３−９２に従って測定した。この試験方法は、約５０，０００〜１００，０００Ｐａのせん断応力で−５〜−３５℃の温度および約１０５〜１０４ｓ−１のせん断速度および約５００〜２５，０００ｍＰａｓの粘度でのコールドクランキングシミュレーター（ＣＣＳ）によるエンジンオイルの見掛け粘度の実験室測定をカバーする。ＣＣＳは、低温でのエンジンクランキングデータとの優れた相関を示した。ＳＡＥ  Ｊ３００粘度分類は、ＣＣＳ限界値およびＭＲＶ要求値によるエンジンオイルの低温粘度性能を規定する。この方法は、その名称により示されるように、クランキング中のエンジンの粘性抵抗をシミュレートする。粘度が低いほど、クランクシャフトの回転速度が高くなり、エンジンがより始動しやすくなる。
【０１９８】
動粘度ＫＶ４０およびＫＶ１００を、ＡＳＴＭ  ４４５に従って測定した。
【０１９９】
粘度指数を、規格ＡＳＴＭ  ２２７０と一致して測定した。
【０２００】
１００℃および１５０℃でのＨＴＨＳを、ＣＥＣ  Ｌ−０３６に従って測定した。
【０２０１】
最後に、ＣＣＳ−３５℃を、ＡＳＴＭ  Ｄ５２９３に従ってコールドクランキングシミュレーター（ＣＣＳ）を使用して測定した。
【０２０２】
得られた値を下記の表６にまとめる。
【０２０３】
【表６】
2019516828.tif 000020
【０２０４】
実施例５：
本発明のグラフトコポリマーＰ５、Ｐ７、Ｐ８およびＰ９ならびに先行技術から公知の参考例、ＰＡＭＡ（Ｖｉｓｃｏｐｌｅｘ（登録商標）３−５００、Ｅｖｏｎｉｋから市販されている）および線状ＯＣＰ（Ｌｕｂｒｉｚｏｌ（登録商標）７０７７、約５０／５０重量％の比でエチレンとプロピレンとから製造されたオレフィンコポリマー、ＰＭＭＡ標準に基づいて約１７０，０００ｇ／ｍｏｌの重量平均分子量、ＰＤＩ２，１）を、９０℃で一晩撹拌することによりグループ（ＩＩＩ）基油、Ｎｅｘｂａｓｅ（登録商標）３０４３に溶解した。続けて、得られた潤滑剤組成物の動粘度および粘度指数（ＶＩ）を測定した。
【０２０５】
動粘度ＫＶ４０およびＫＶ１００を、ＡＳＴＭ  ４４５に従って測定した。
【０２０６】
粘度指数を、規格ＡＳＴＭ  ２２７０と一致して測定した。
【０２０７】
得られた値を下記の表７にまとめる。
【表７】
2019516828.tif 000021
【０２０８】
表７から読み取ることができるように、本発明のコポリマーＰ５、Ｐ７、Ｐ８およびＰ９は、所与の添加率（油中２．０％）で１００℃での十分に高い粘度を示した。同じ添加率で、比較ポリアルキルメタクリレート（ＰＡＭＡ）はそれほど増粘せず、ポリマーの量が多いことにより経済的な不利益をもたらす増粘効率がないことを示している。線状ＯＣＰは、ポリマーＰ５〜Ｐ９よりもさらに増粘するが、ＫＶ４０が非常に高く、燃料経済性に悪影響を及ぼす。対照的に、ＰＡＭＡは、非常に低いＫＶ４０を提供するが、同時にＫＶ１００が低すぎるためにエンジン保護に有害な影響を及ぼす。したがって、本発明のコポリマーは、燃焼機関の典型的な作動温度で効率的なエンジン保護と、より低い温度での低い燃料消費量とを可能にする。
【０２０９】
比較的高いＫＶ１００値を有する唯一試験されたコポリマーは、線状ＯＣＰであった。しかしながら、線状ＯＣＰのＫＶ４０は、７５．９４ｃＳｔと高かった。したがって、線状ＯＣＰを使用すると、燃料消費量が増加する。
【図１】
2019516828.tif 000026
【図２】
2019516828.tif 000027
【図３】
2019516828.tif 000028
【図４】
2019516828.tif 000029
【図５】
2019516828.tif 000030
【図６】
2019516828.tif 000031
【国際調査報告】
2019516828.tif 000032
2019516828.tif 000033
2019516828.tif 000034